(57)【要約】  ２３℃、相対湿度６５％の雰囲気下における、フィルム長手方向のヤング率が１００ＭＰａ以下であり、２３℃、相対湿度６５％の雰囲気下にて１分間、フィルムを長手方向に１．５倍の長さに伸長させたときのフィルム長手方向の伸度保持率が２０％以下であり、１２０℃の雰囲気下にて１分間、フィルムを長手方向に１．５倍の長さに伸長させたときのフィルム長手方向の伸度保持率が７５％以上であることを特徴とする、フィルム。  フィルムとして用いるために必要な機械特性、布のような柔らかい風合いを有し、優れた伸縮性とエンボス加工性を兼ね備えるフィルムを提供する。【特許請求の範囲】
【請求項１】
２３℃、相対湿度６５％の雰囲気下における、フィルム長手方向のヤング率が１００ＭＰａ以下であり、２３℃、相対湿度６５％の雰囲気下にて１分間、フィルムを長手方向に１．５倍の長さに伸長させた後のフィルム長手方向の伸度保持率が２０％以下であり、１２０℃の雰囲気下にて１分間、フィルムを長手方向に１．５倍の長さに伸長させた後のフィルム長手方向の伸度保持率が７５％以上であることを特徴とする、フィルム。
【請求項２】
少なくとも一方の面に、ベースラインからの高さが５０μｍ以上２，５００μｍ以下である凸部及び／又はベースラインからの深さが５０μｍ以上２，５００μｍ以下である凹部を、合計で１００ｃｍ２あたり２００個以上有し、
ＫＥＳ法に従い測定されるせん断かたさ（Ｇ）が、０．１ｇｆ／（ｃｍ・ｄｅｇ）以上２．５ｇｆ／（ｃｍ・ｄｅｇ）以下であり、
かつ、ＫＥＳ法に従い測定される圧縮仕事量が０．０１２ｇｆ・ｃｍ／ｃｍ２以上０．５ｇｆ・ｃｍ／ｃｍ２以下であることを特徴とする、フィルム。
【請求項３】
ＫＥＳ法に従い測定されるせん断かたさ（Ｇ）が、０．１ｇｆ／（ｃｍ・ｄｅｇ）以上６．０ｇｆ／（ｃｍ・ｄｅｇ）以下であることを特徴とする、請求項１に記載のフィルム。
【請求項４】
少なくとも一方の面において、ＫＥＳ法に従い測定される表面粗さの変動（ＳＭＤ）が、０．８μｍ以上１６．０μｍ以下であり、かつ摩擦係数の変動（ＭＭＤ）が０．００３以上０．０７以下であることを特徴とする、請求項１〜３のいずれかに記載のフィルム。
【請求項５】
ＫＥＳ法に従い測定される接触冷温感（Ｑｍａｘ）が、０．０２Ｗ／ｃｍ２以上０．４５Ｗ／ｃｍ２以下であることを特徴とする、請求項１〜４のいずれかに記載のフィルム。
【請求項６】
熱可塑性ウレタン樹脂を含むことを特徴とする、請求項１〜５のいずれかに記載のフィルム。
【請求項７】
熱可塑性エラストマーを含むことを特徴とする、請求項１〜６のいずれかに記載のフィルム。
【請求項８】
前記熱可塑性エラストマーが、ポリエステル系エラストマーであることを特徴とする、請求項７に記載のフィルム。
【請求項９】
アスペクト比が１以上１０以下である充填剤（充填剤Ｘ）を含むことを特徴とする、請求項１〜８のいずれかに記載のフィルム。
【請求項１０】
アスペクト比が３以上５０以下であって、前記充填剤Ｘよりもアスペクト比の大きい充填剤（充填剤Ｙ）を含むことを特徴とする、請求項９に記載のフィルム。
【請求項１１】
２つの層（Ａ層、Ｂ層）を有し、以下の特徴１〜３を全て備えることを特徴とする、請求項９または１０に記載のフィルム。
特徴１：Ａ層が、Ａ層を構成する樹脂全体を１００質量部としたときに、前記充填剤Ｘを１０質量部以上１００質量部以下含む。
特徴２：Ｂ層が、前記充填剤Ｘを含まない、またはＢ層を構成する樹脂全体を１００質量部としたときに、前記充填剤Ｘを０質量部より多く５０質量部以下含む。
特徴３：Ａ層における充填剤Ｘの含有量がＢ層における充填剤Ｘの含有量よりも大きい。
【請求項１２】
２つの層（Ａ層、Ｂ層）を有し、以下の特徴４〜６を全て備えることを特徴とする、請求項１０または１１に記載のフィルム。
特徴４：Ａ層が、Ａ層を構成する樹脂全体を１００質量部としたときに、前記充填剤Ｙを１質量部以上３０質量部以下含む。
特徴５：Ｂ層が、前記充填剤Ｙを含まない、またはＢ層を構成する樹脂全体を１００質量部としたときに、前記充填剤Ｙを０質量部より多く１５質量部以下含む。
特徴６：Ａ層における充填剤Ｙの含有量がＢ層における充填剤Ｙの含有量よりも大きい。
【発明の詳細な説明】
【技術分野】
【０００１】
本発明の第一の様態は、フィルムとして用いるために必要な機械特性、布のような柔らかい風合いを有し、優れた伸縮性とエンボス加工性を兼ね備えるフィルムに関する。【０００２】
また本発明の第二の形態は、フィルムとして用いるために必要な機械特性、布のような柔らかい風合い及び布のような心地良い触感を有するフィルムに関する。
【背景技術】
【０００３】
近年、フィルムとして用いるために必要な機械特性を備えた上で、さらに別の機能を有する単体のフィルムが要求されている。例えば、医療・衛生材の分野では、フィルムとして用いるために必要な機械特性に加え、布のような柔らかい風合いを有し、優れた伸縮性とエンボス加工性を兼ね備えるフィルムが望まれている。【０００４】
これまでにフィルムの風合いを改善するため、種々の開発がなされている。例えば、特許文献１には、オレフィン樹脂に平均粒径２μｍ以上の充填剤を混合して延伸することにより、触感が改善された透湿フィルムを得られることが開示されている。また、特許文献２には、オレフィン樹脂、ポリエステル系樹脂、及び熱可塑性エラストマーを混合し、一軸延伸することにより、フィルムの透湿性や柔軟性が改善することが開示されている。特許文献３には、オレフィン樹脂に充填剤を混合し、多層構成として一軸延伸することにより、透湿性や耐引き裂き性が改善することが開示されている。
【先行技術文献】
【特許文献】
【０００５】
【特許文献１】特開平１１−１３８６７３号公報
【特許文献２】特開平０７−０７０３４７号公報
【特許文献３】特開２００７−２３８８２２号公報
【発明の概要】
【発明が解決しようとする課題】
【０００６】
しかしながら、特許文献１、２、又は３に記載の技術では、フィルムの柔らかさ、触感、透湿性、耐引き裂き性等をある程度改善することができるものの、十分な伸縮性、エンボス加工性を付与するには至らない。すなわち、これらの技術では、フィルムとして用いるために必要な機械特性、布のような柔らかい風合いを有し、優れた伸縮性とエンボス加工性を兼ね備えるフィルムを得るには至らないという欠点がある。【０００７】
本発明はかかる従来技術の欠点を改良し、フィルムとして用いるために必要な機械特性を備え、布のような柔らかい風合いを有し、優れた伸縮性とエンボス加工性を兼ね備えるフィルムを提供するとともに、フィルムとして用いるために必要な機械特性に優れ、布のような柔らかい風合い及び布のような心地良い触感を有するフィルムを提供することを、その課題とする。
【課題を解決するための手段】
【０００８】
上記課題を解決するため、本発明は、下記の構成からなる。【０００９】
（１）２３℃、相対湿度６５％の雰囲気下における、フィルム長手方向のヤング率が１００ＭＰａ以下であり、２３℃、相対湿度６５％の雰囲気下にて１分間、フィルムを長手方向に１．５倍の長さに伸長させた後のフィルム長手方向の伸度保持率が２０％以下であり、１２０℃の雰囲気下にて１分間、フィルムを長手方向に１．５倍の長さに伸長させた後のフィルム長手方向の伸度保持率が７５％以上であることを特徴とする、フィルム。【００１０】
（２）少なくとも一方の面に、ベースラインからの高さが５０μｍ以上２，５００μｍ以下である凸部及び／又はベースラインからの深さが５０μｍ以上２，５００μｍ以下である凹部を、合計で１００ｃｍ２あたり２００個以上有し、ＫＥＳ法に従い測定されるせん断かたさ（Ｇ）が、０．１ｇｆ／（ｃｍ・ｄｅｇ）以上２．５ｇｆ／（ｃｍ・ｄｅｇ）以下であり、かつ、ＫＥＳ法に従い測定される圧縮仕事量が０．０１２ｇｆ・ｃｍ／ｃｍ２以上０．５ｇｆ・ｃｍ／ｃｍ２以下であることを特徴とする、フィルム。【００１１】
（３）ＫＥＳ法に従い測定されるせん断かたさ（Ｇ）が、０．１ｇｆ／（ｃｍ・ｄｅｇ）以上６．０ｇｆ／（ｃｍ・ｄｅｇ）以下であることを特徴とする、（１）に記載のフィルム。【００１２】
（４）少なくとも一方の面において、ＫＥＳ法に従い測定される表面粗さの変動（ＳＭＤ）が、０．８μｍ以上１６．０μｍ以下であり、かつ摩擦係数の変動（ＭＭＤ）が０．００３以上０．０７以下であることを特徴とする、（１）〜（３）のいずれかに記載のフィルム。【００１３】
（５）ＫＥＳ法に従い測定される接触冷温感（Ｑｍａｘ）が、０．０２Ｗ／ｃｍ２以上０．４５Ｗ／ｃｍ２以下であることを特徴とする、（１）〜（４）のいずれかに記載のフィルム。【００１４】
（６）熱可塑性ウレタン樹脂を含むことを特徴とする、（１）〜（５）のいずれかに記載のフィルム。【００１５】
（７）熱可塑性エラストマーを含むことを特徴とする、（１）〜（６）のいずれかに記載のフィルム。【００１６】
（８）前記熱可塑性エラストマーが、ポリエステル系エラストマーであることを特徴とする、（７）に記載のフィルム。【００１７】
（９）アスペクト比が１以上１０以下である充填剤（充填剤Ｘ）を含むことを特徴とする、（１）〜（８）のいずれかに記載のフィルム。【００１８】
（１０）アスペクト比が３以上５０以下であって、前記充填剤Ｘよりもアスペクト比の大きい充填剤（充填剤Ｙ）を含むことを特徴とする、（９）に記載のフィルム。【００１９】
（１１）２つの層（Ａ層、Ｂ層）を有し、以下の特徴１〜３を全て備えることを特徴とする、（９）または（１０）に記載のフィルム。【００２０】
特徴１：Ａ層が、Ａ層を構成する樹脂全体を１００質量部としたときに、前記充填剤Ｘを１０質量部以上１００質量部以下含む。  特徴２：Ｂ層が、前記充填剤Ｘを含まない、またはＢ層を構成する樹脂全体を１００質量部としたときに、前記充填剤Ｘを０質量部より多く５０質量部以下含む。  特徴３：Ａ層における充填剤Ｘの含有量がＢ層における充填剤Ｘの含有量よりも大きい。【００２１】
（１２）２つの層（Ａ層、Ｂ層）を有し、以下の特徴４〜６を全て備えることを特徴とする、（１０）または（１１）に記載のフィルム。【００２２】
特徴４：Ａ層が、Ａ層を構成する樹脂全体を１００質量部としたときに、前記充填剤Ｙを１質量部以上３０質量部以下含む。  特徴５：Ｂ層が、前記充填剤Ｙを含まない、またはＢ層を構成する樹脂全体を１００質量部としたときに、前記充填剤Ｙを０質量部より多く１５質量部以下含む。  特徴６：Ａ層における充填剤Ｙの含有量がＢ層における充填剤Ｙの含有量よりも大きい。
【発明の効果】
【００２３】
本発明により、フィルムとして用いるために必要な機械特性、布のような柔らかい風合いを有し、優れた伸縮性とエンボス加工性を兼ね備えるフィルムを提供することができる。また本発明により、フィルムとして用いるために必要な機械特性、布のような柔らかい風合い及び布のような心地良い触感を有するフィルムを提供することができる。さらに、本発明のフィルムと不織布との積層体、該フィルムを含む衛生材を提供することができる。
【図面の簡単な説明】
【００２４】
【図１】比較例１のフィルム及び参考例の布や不織布における、表面粗さの変動（ＳＭＤ）と摩擦係数の変動（ＭＭＤ）の関係を表す図である。
【図２】実施例のエンボス加工にて使用したエンボスロール（回転軸と垂直な方向で切断したときにおける、一部分の拡大概略断面図であり、斜線部分がエンボスロールである。）
【図３】実施例のエンボス加工にて使用したエンボスロールの凸部を示す拡大概略上面図である。
【図４】実施例においてエンボス加工が施されたフィルムの凹凸部を示す図（長手方向及び厚み方向と平行な面で切断したときの拡大概略断面図であり、斜線部分がフィルム）である。
【図５】本発明の一実施態様に係るフィルムを示す上面図、及び長手方向及び厚み方向と平行な面で切断したときの断面図である。
【図６】本発明の一実施態様に係るフィルムを示す上面図、及び長手方向及び厚み方向と平行な面で切断したときの断面図である。
【発明を実施するための形態】
【００２５】
以下に、本発明を実施するための望ましい形態について説明するが、本発明はこれに限定されるものではない。
【００２６】
本発明の第一の態様のフィルムは、２３℃、相対湿度６５％の雰囲気下における、フィルム長手方向のヤング率が１００ＭＰａ以下であり、２３℃、相対湿度６５％の雰囲気下にて１分間、フィルムを長手方向に１．５倍の長さに伸長させた後のフィルム長手方向の伸度保持率が２０％以下であり、１２０℃の雰囲気下にて１分間、フィルムを長手方向に１．５倍の長さに伸長させた後のフィルム長手方向の伸度保持率が７５％以上であることを特徴とするフィルム（以下、本発明の第一のフィルムということもある）である。
【００２７】
本発明の第二のフィルムは、少なくとも一方の面に、ベースラインからの高さが５０μｍ以上２，５００μｍ以下である凸部及び／又はベースラインからの深さが５０μｍ以上２，５００μｍ以下である凹部を、合計で１００ｃｍ２あたり２００個以上有し、ＫＥＳ法に従い測定されるせん断かたさ（Ｇ）が、０．１ｇｆ／（ｃｍ・ｄｅｇ）以上２．５ｇｆ／（ｃｍ・ｄｅｇ）以下であり、かつ、ＫＥＳ法に従い測定される圧縮仕事量が０．０１２ｇｆ・ｃｍ／ｃｍ２以上０．５ｇｆ・ｃｍ／ｃｍ２以下であることを特徴とする、フィルム（以下、本発明の第二のフィルムということもある）である（ＫＥＳ法参照文献  川端季雄著、「風合い評価の標準化と解析」、日本繊維機械学会風合い計量と規格化研究委員会、１９８０年７月、第２版）。
【００２８】
また、本発明の第一のフィルムと本発明の第二のフィルムを総称して、本発明のフィルムという。
【００２９】
（２３℃のフィルム長手方向の伸度保持率）
本発明の第一のフィルムは、伸縮性を向上させる観点から、２３℃、相対湿度６５％の雰囲気下にて１分間、フィルムを長手方向に１．５倍の長さに伸長させた後のフィルム長手方向の伸度保持率が２０％以下である。ここで、長手方向とはフィルム製造時にフィルムが進行する方向をいう。また、以下、２３℃、相対湿度６５％の雰囲気下にて１分間、フィルムを長手方向に１．５倍の長さに伸長させた後のフィルム長手方向の伸度保持率のことを、単に２３℃のフィルム長手方向の伸度保持率ということがある。
【００３０】
なお、フィルムがロールに巻き取られたものである場合は、長手方向を容易に特定することができるが、ロールに巻かれていないシート状のフィルムの場合は、長手方向を容易に特定することができない。このような場合においては、後述の方法により任意に選択した一方向についてフィルムのヤング率を測定した後に、フィルムを右に５°回転させて同様の測定を行い、これを１７５°に達するまで繰り返して最もヤング率の値が大きい方向を長手方向として扱うものとする。以下、他の項目においても同様とする。
【００３１】
２３℃のフィルム長手方向の伸度保持率が２０％以下であることにより、フィルムに伸縮性が備わる。そのため、フィルムは人体のような曲面によりフィットし易く、着用感がよいものとなるため、例えば衛生材等の人体に着用する可能性のある用途に使用される際に好ましいものとなる。
【００３２】
２３℃のフィルム長手方向の伸度保持率は、以下の方法により測定することができる。
【００３３】
先ず、２３℃、相対湿度６５％に調整した恒温槽の中で、１５０ｍｍ（長手方向）×１０ｍｍ（幅方向）の短冊状のフィルムサンプルを、チャック間のフィルムサンプルの長手方向の長さが５０ｍｍとなるように、チャック間距離が５０ｍｍである２つのチャックに固定する。次いで、２つのチャックで固定されたフィルムサンプルの中心点（２つのチャックからの距離が共に２５ｍｍであり、長手方向と平行な２つの辺からの距離が共に５ｍｍである点）が中点となるように、フィルムサンプルに長手方向と平行な３０ｍｍの直線を引き、引張速度２００ｍｍ／分でフィルムを長手方向に１．５倍の長さ（チャック間距離７５ｍｍ）に伸長させて１分間保持する。その後、伸長を開放してフィルムサンプル上の直線の長さ（ｍｍ）を測定し、以下の式よりフィルム長手方向の伸度保持率を算出する。なお、幅方向とはフィルム面に平行かつ長手方向と垂直な方向をいう。
【００３４】
２３℃のフィルム長手方向の伸度保持率（％）＝１００×（伸長開放後の直線の長さ−３０）／（４５−３０）  。
【００３５】
２３℃のフィルム長手方向の伸度保持率は、伸縮性のさらなる改良の観点から、低いほど好ましい。そのため、２３℃のフィルム長手方向の伸度保持率は、０％以上２０％以下であることが好ましく、０％以上１８％以下であることがより好ましく、０％以上１６％以下であることがより好ましく、０％以上１４％以下であることがより好ましく、０％以上１２％以下であることがより好ましく、０％以上１０％以下であることがより好ましく、０％以上８％以下であることがより好ましく、０％以上６％以下であることがさらに好ましく、０％以上５％以下であることが特に好ましく、０％以上４％以下であることが最も好ましい。
【００３６】
本発明の第一のフィルムの２３℃のフィルム長手方向の伸度保持率を０％以上２０％以下、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、厚みを調整する方法、及び層構成を調整する方法が挙げられる。具体的には、熱可塑性ウレタン樹脂とポリエステル系エラストマーを組み合わせて、かつ、熱可塑性ウレタン樹脂の含有量を増加させることにより、フィルムの２３℃のフィルム長手方向の伸度保持率を低くすることができる。
【００３７】
（１２０℃のフィルム長手方向の伸度保持率）
本発明の第一のフィルムは、エンボス加工性を向上させる観点から、１２０℃の雰囲気下にて１分間、フィルムを長手方向に１．５倍の長さに伸長させた後のフィルム長手方向の伸度保持率が７５％以上である。また、以下、１２０℃の雰囲気下にて１分間、フィルムを長手方向に１．５倍の長さに伸長させた後のフィルム長手方向の伸度保持率のことを、単に１２０℃のフィルム長手方向の伸度保持率ということがある。
【００３８】
１２０℃のフィルム長手方向の伸度保持率が７５％以上であることにより、エンボス加工により、フィルムに所望の形状を有する凹部及び／または凸部を形成させることが容易となる。すなわち、フィルムはエンボス加工性に優れたものとなる。一方、１２０℃のフィルム長手方向の伸度保持率が７５％を下回ると、エンボス加工によりフィルムに凹部及び／または凸部を形成させることが困難になることがある。
【００３９】
１２０℃のフィルム長手方向の伸度保持率は、温度及び相対湿度の条件を変更する以外は前述の２３℃のフィルム長手方向の伸度保持率と同様の方法により測定することができる。
【００４０】
１２０℃のフィルム長手方向の伸度保持率は、エンボス加工性のさらなる改良の観点から、高いほど好ましい。そのため、１２０℃のフィルム長手方向の伸度保持率は、７５％以上１００％以下であることが好ましく、７８％以上１００％以下であることがより好ましく、８１％以上１００％以下であることがより好ましく、８４％以上１００％以下であることがより好ましく、８７％以上１００％以下であることがより好ましく、９０％以上１００％以下であることがより好ましく、９２％以上１００％以下であることがより好ましく、９４％以上１００％以下であることがさらに好ましく、９６％以上１００％以下であることが特に好ましく、９８％以上１００％以下であることが最も好ましい。
【００４１】
本発明の第一のフィルムの１２０℃のフィルム長手方向の伸度保持率を７５％以上、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、厚みを調整する方法、及び層構成を調整する方法が挙げられる。具体的には、熱可塑性ウレタン樹脂とポリエステル系エラストマーを組み合わせて、かつ、ポリエステル系エラストマーの含有量を増加させることや、後述する充填剤Ｙの含有量を増加させることにより、フィルムの１２０℃のフィルム長手方向の伸度保持率を高くすることができる。
【００４２】
（フィルム長手方向のヤング率）
本発明の第一のフィルムは、柔軟性を付与する観点から、２３℃、相対湿度６５％の雰囲気下における、フィルム長手方向のヤング率が１００ＭＰａ以下である。ヤング率とは、弾性限度内において材料が受けた引張り応力を材料に生じたひずみで除した値であり、一般に、ヤング率が小さいほどフィルムは柔軟性を有する。なお、２３℃、相対湿度６５％の雰囲気下における、フィルム長手方向のヤング率のことを、以下、単にフィルム長手方向のヤング率ということがある。
【００４３】
ここで、フィルム長手方向のヤング率とは、１５０ｍｍ（長手方向）×１０ｍｍ（幅方向）の短冊状をしたフィルムサンプルについて、２３℃、相対湿度６５％の雰囲気下で、初期引張チャック間距離５０ｍｍ、引張速度２００ｍｍ／分として、ＪＩＳ  Ｋ−７１２７（１９９９）に規定された方法に従い測定して得られる値をいう。
【００４４】
本発明の第一のフィルムにおいてフィルム長手方向のヤング率は、柔軟性の観点から小さいほど好ましい。一方、製造工程（特にロール間走行時や巻き取り時）でフィルムのタルミやシワが生じにくくする観点からは、フィルム長手方向のヤング率は５ＭＰａ以上であることが好ましい。
【００４５】
そのため、フィルムの柔軟性と生産性を両立させる観点から、フィルム長手方向のヤング率は、５ＭＰａ以上１００ＭＰａ以下であることが好ましく、７ＭＰａ以上１００ＭＰａ以下であることがより好ましく、８ＭＰａ以上９０ＭＰａ以下であることがより好ましく、１０ＭＰａ以上８０ＭＰａ以下であることがより好ましく、１０ＭＰａ以上７０ＭＰａ以下であることがより好ましく、１０ＭＰａ以上６０ＭＰａ以下であることがより好ましく、１０ＭＰａ以上５０ＭＰａ以下であることがより好ましく、１０ＭＰａ以上４５ＭＰａ以下であることがさらに好ましく、１０ＭＰａ以上４０ＭＰａ以下であることが特に好ましく、１０ＭＰａ以上３５ＭＰａ以下であることが最も好ましい。
【００４６】
フィルム長手方向のヤング率を１００ＭＰａ以下、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、厚みを調整する方法、及び層構成を調整する方法が挙げられる。具体的には、熱可塑性ウレタン樹脂の含有量を増加させることにより、フィルム長手方向のヤング率を小さくすることができる。
【００４７】
（せん断かたさ（Ｇ））
本発明の第一のフィルムは、布のようなせん断変形性を付与する観点から、ＫＥＳ法に従い測定されるせん断かたさ（Ｇ）が０．１ｇｆ／（ｃｍ・ｄｅｇ）以上６．０ｇｆ／（ｃｍ・ｄｅｇ）以下であること好ましい。
【００４８】
本発明の第二のフィルムは、布のようなせん断変形性を付与する観点から、ＫＥＳ法に従い測定されるせん断かたさ（Ｇ）が０．１ｇｆ／（ｃｍ・ｄｅｇ）以上２．５ｇｆ／（ｃｍ・ｄｅｇ）以下である。
【００４９】
せん断変形とは、経糸と緯糸とが交差することにより構成されている布がもっとも容易に受ける変形様式をいう。２次元の布が３次元の曲面を容易にカバーすることができるのはこのせん断変形に大きく依存し、せん断変形が大きい、つまり、せん断かたさ（Ｇ）が小さい方が、人体のような曲面によりフィットし易く、着用感がよいものとなる。つまり、せん断かたさ（Ｇ）が０．１ｇｆ／（ｃｍ・ｄｅｇ）以上６．０ｇｆ／（ｃｍ・ｄｅｇ）以下である第一のフィルムや、せん断かたさ（Ｇ）が０．１ｇｆ／（ｃｍ・ｄｅｇ）以上２．５ｇｆ／（ｃｍ・ｄｅｇ）以下である第二のフィルムは、例えば衛生材等の人体に着用する可能性のある用途に使用される際に好ましいものとなる。
【００５０】
ＫＥＳ法に従い測定されるせん断かたさ（Ｇ）とは、Ｋａｗａｂａｔａ  Ｅｖａｌｕａｔｉｏｎ  Ｓｙｓｔｅｍ法（ＫＥＳ法）に従い測定される長手方向及び幅方向のせん断応力より算出するせん断かたさ（Ｇ）をいう。より具体的には、せん断変形が−２．５°、−０．５°、０．５°、及び２．５°である点における、長手方向及び幅方向のせん断応力をＫＥＳ法により測定し（以下、各点におけるせん断応力をそれぞれＨＧ−２．５、ＨＧ−０．５、ＨＧ０．５、ＨＧ２．５ということがある）、長手方向及び幅方向について、式Ｇ１を用いて正方向のせん断かたさ（Ｇ（＋））を、式Ｇ２を用いて負方向のせん断かたさ（Ｇ（−））を算出し、長手方向及び幅方向のＧ（＋）及びＧ（−）を平均して得られるせん断かたさ（Ｇ）をいう。なお、せん断応力の測定時の条件は、２３℃、相対湿度６５％の雰囲気下、強制荷重１０ｇｆ、せん断ずり速度０．４１７ｍｍ／ｓｅｃ、及び試料のせん断変形範囲−８°〜８°である。なお、以後、ＫＥＳ法に従い測定されるせん断かたさ（Ｇ）のことを、単にせん断かたさ（Ｇ）と記すことがある。
【００５１】
式Ｇ１：Ｇ（＋）＝（ＨＧ２．５−ＨＧ０．５）／（２．５°−０．５°）
式Ｇ２：Ｇ（−）＝（ＨＧ−２．５−ＨＧ−０．５）／（−２．５°−（−０．５°））
フィルムのせん断変形性をより向上させる観点から、本発明の第一のフィルムにおいてはせん断かたさ（Ｇ）は、０．１ｇｆ／（ｃｍ・ｄｅｇ）以上３．６ｇｆ／（ｃｍ・ｄｅｇ）以下であることがより好ましく、０．１ｇｆ／（ｃｍ・ｄｅｇ）以上３．０ｇｆ／（ｃｍ・ｄｅｇ）以下であることがより好ましく、０．１ｇｆ／（ｃｍ・ｄｅｇ）以上２．４ｇｆ／（ｃｍ・ｄｅｇ）以下であることがより好ましく、０．１ｇｆ／（ｃｍ・ｄｅｇ）以上２．０ｇｆ／（ｃｍ・ｄｅｇ）以下であることがより好ましく、０．１ｇｆ／（ｃｍ・ｄｅｇ）以上１．８ｇｆ／（ｃｍ・ｄｅｇ）以下であることがより好ましく、０．１ｇｆ／（ｃｍ・ｄｅｇ）以上１．６ｇｆ／（ｃｍ・ｄｅｇ）以下であることがより好ましく、０．１ｇｆ／（ｃｍ・ｄｅｇ）以上１．４ｇｆ／（ｃｍ・ｄｅｇ）以下であることがさらに好ましく、０．１ｇｆ／（ｃｍ・ｄｅｇ）以上１．２ｇｆ／（ｃｍ・ｄｅｇ）以下であることが特に好ましく、０．１ｇｆ／（ｃｍ・ｄｅｇ）以上０．８ｇｆ／（ｃｍ・ｄｅｇ）以下であることが最も好ましい。
【００５２】
本発明の第一のフィルムのせん断かたさ（Ｇ）を０．１ｇｆ／（ｃｍ・ｄｅｇ）以上６．０ｇｆ／（ｃｍ・ｄｅｇ）以下、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、厚みを調整する方法、及び層構成を調整する方法が挙げられる。具体的には、熱可塑性ウレタン樹脂とポリエステル系エラストマーを組み合わせて、かつ、熱可塑性ウレタン樹脂の含有量を増加させることにより、せん断かたさ（Ｇ）を小さくすることができる。
【００５３】
フィルムのせん断変形性をより向上させる観点から、本発明の第二のフィルムのせん断かたさ（Ｇ）は、０．１ｇｆ／（ｃｍ・ｄｅｇ）以上２．２ｇｆ／（ｃｍ・ｄｅｇ）以下であることがより好ましく、０．１ｇｆ／（ｃｍ・ｄｅｇ）以上１．９ｇｆ／（ｃｍ・ｄｅｇ）以下であることがより好ましく、０．１ｇｆ／（ｃｍ・ｄｅｇ）以上１．６ｇｆ／（ｃｍ・ｄｅｇ）以下であることがより好ましく、０．１ｇｆ／（ｃｍ・ｄｅｇ）以上１．４ｇｆ／（ｃｍ・ｄｅｇ）以下であることがより好ましく、０．１ｇｆ／（ｃｍ・ｄｅｇ）以上１．１ｇｆ／（ｃｍ・ｄｅｇ）以下であることがより好ましく、０．１ｇｆ／（ｃｍ・ｄｅｇ）以上０．８ｇｆ／（ｃｍ・ｄｅｇ）以下であることがさらに好ましく、０．１ｇｆ／（ｃｍ・ｄｅｇ）以上０．６ｇｆ／（ｃｍ・ｄｅｇ）以下であることが特に好ましく、０．１ｇｆ／（ｃｍ・ｄｅｇ）以上０．４ｇｆ／（ｃｍ・ｄｅｇ）以下であることが最も好ましい。
【００５４】
本発明の第二のフィルムのせん断かたさ（Ｇ）を０．１ｇｆ／（ｃｍ・ｄｅｇ）以上２．５ｆ／（ｃｍ・ｄｅｇ）以下、または上記の好ましい範囲とするための方法は、本発明の効果を損なわない限り特に限定されないが、例えば、後述する熱可塑性ウレタン樹脂、熱可塑性エラストマーや充填剤等の種類や含有量を調整する方法、目付けを調整する方法、層構成を調整する方法、凹凸部の高さを調整する方法、後述するＰＡ／ＰＢの値を調整する方法などが挙げられる。より具体的には、凹凸部の高さを高くすることや、ＰＡ／ＰＢの値を大きくすることにより、せん断かたさ（Ｇ）を小さくすることができる。
【００５５】
（圧縮仕事量）
本発明の第二のフィルムは、布のようなクッション性があり、心地良い触感を有することを特徴とする。ここでいうクッション性とは、嵩高性と柔軟性を表す指標であり、フィルムを圧縮したときの仕事量（圧縮仕事量）を尺度として表現することができる。圧縮仕事量は、ＫＥＳ法に従い測定することができ、詳細な測定方法については後述する。以後、ＫＥＳ法に従い測定した圧縮仕事量のことを、単に圧縮仕事量と記す。
【００５６】
本発明の第二のフィルムは、圧縮仕事量が０．０１２ｇｆ・ｃｍ／ｃｍ２以上０．５ｇｆ・ｃｍ／ｃｍ２以下である。圧縮仕事量が０．０１２ｇｆ・ｃｍ／ｃｍ２未満であれば、フィルムのクッション性や触感が低下することがある。逆に、０．５ｇｆ・ｃｍ／ｃｍ２を超えると、フィルムのクッション性には優れるが、フィルムが嵩高くなり過ぎるため、その巻き取り性や取り扱い性が悪くなることや、印刷や貼り合わせなどの後加工を施す際の後加工適性も低下することがある。
【００５７】
すなわち、フィルムとしての巻き取り性、取り扱い性、後加工適性と、フィルムに布のようなクッション性や心地よい触感を付与することを両立させる観点から、圧縮仕事量は、０．０１４ｇｆ・ｃｍ／ｃｍ２以上０．４５ｇｆ・ｃｍ／ｃｍ２以下であることがより好ましく、０．０１７ｇｆ・ｃｍ／ｃｍ２以上０．４０ｇｆ・ｃｍ／ｃｍ２以下であることがより好ましく、０．０２２ｇｆ・ｃｍ／ｃｍ２以上０．３５ｇｆ・ｃｍ／ｃｍ２以下であることがより好ましく、０．０２６ｇｆ・ｃｍ／ｃｍ２以上０．３０ｇｆ・ｃｍ／ｃｍ２以下であることがより好ましく、０．０３５ｇｆ・ｃｍ／ｃｍ２以上０．２５ｇｆ・ｃｍ／ｃｍ２以下であることがより好ましく、０．０４５ｇｆ・ｃｍ／ｃｍ２以上０．２０ｇｆ・ｃｍ／ｃｍ２以下であることがさらに好ましく、０．０５５ｇｆ・ｃｍ／ｃｍ２以上０．２０ｇｆ・ｃｍ／ｃｍ２以下であることが特に好ましく、０．０７ｇｆ・ｃｍ／ｃｍ２以上０．２０ｇｆ・ｃｍ／ｃｍ２以下であることが最も好ましい。
【００５８】
本発明の第二のフィルムの圧縮仕事量を０．０１２ｇｆ・ｃｍ／ｃｍ２以上０．５ｇｆ・ｃｍ／ｃｍ２以下、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、目付けを調整する方法、層構成を調整する方法、凹凸部の高さを調整する方法、後述するＰＡ／ＰＢの値を調整する方法などが挙げられる。具体的には、後述する熱可塑性ウレタン樹脂とポリエステル系エラストマーを組み合わせて用い、かつ、ポリエステル系エラストマーの含有量を増加させることや、後述する充填剤Ｙの含有量を増加させること、凹凸部の高さを高くすること、ＰＡ／ＰＢの値を大きくすることにより、圧縮仕事量を大きくすることができる。
【００５９】
（表面粗さの変動（ＳＭＤ））
本発明のフィルムは、フィルムに心地良い触感を付与する観点から、少なくとも一方の面において、ＫＥＳ法に従い測定される表面粗さの変動（ＳＭＤ）が、０．８μｍ以上１６．０μｍ以下であることが好ましい。表面粗さの変動（ＳＭＤ）が０．８μｍ未満であると、フィルムに触れたときに十分に凹凸を知覚できず、布のような触感が得られないことがある。一方、表面粗さの変動（ＳＭＤ）が１６μｍを超えると、凹凸の大きさが過度に大きくなり、布のような触感が得られないことがある。
【００６０】
ＫＥＳ法に従い測定される表面粗さの変動（ＳＭＤ）とは、具体的には、２３℃、相対湿度６５％の雰囲気下で、荷重を５ｇｆ、滑り子の移動速度を１ｍｍ／ｓｅｃとして、ＫＥＳ法により測定する表面粗さの変動（ＳＭＤ）をいう。なお、以後、ＫＥＳ法に従い測定される表面粗さの変動（ＳＭＤ）を、単に表面粗さの変動（ＳＭＤ）ということがある。
【００６１】
フィルムの触感の心地良さ、フィルムの生産性や製膜安定性を向上させることに着目すると、少なくとも一方の面において、表面粗さの変動（ＳＭＤ）が１．３μｍ以上１０．０μｍ以下であることがより好ましく、１．４μｍ以上９．０μｍ以下であることがより好ましく、１．６μｍ以上７．０μｍ以下であることがより好ましく、１．８μｍ以上６．０μｍ以下であることがより好ましく、２．０μｍ以上５．５μｍ以下であることがより好ましく、２．２μｍ以上５．０μｍ以下であることがさらに好ましく、２．４μｍ以上４．５μｍ以下であることが特に好ましく、２．６μｍ以上４．０μｍ以下であることが最も好ましい。
【００６２】
（摩擦係数の変動（ＭＭＤ））
本発明のフィルムは、フィルムに心地良い触感を付与する観点から、少なくとも一方の面において、ＫＥＳ法に従い測定される摩擦係数の変動（ＭＭＤ）が、０．００３以上０．０７以下であることが好ましい。
【００６３】
ＫＥＳ法に従い測定される摩擦係数の変動（ＭＭＤ）とは、具体的には、２３℃、相対湿度６５％の雰囲気下で、荷重を２５ｇｆ、滑り子の移動速度を１ｍｍ／ｓｅｃとしてＫＥＳ法により測定する摩擦係数の変動（ＭＭＤ）をいう。なお、以後、ＫＥＳ法に従い測定される摩擦係数の変動（ＭＭＤ）のことを、単に摩擦係数の変動（ＭＭＤ）ということがある。
【００６４】
フィルムの触感の心地良さ、フィルムの生産性や製膜安定性を向上させることに着目すると、少なくとも一方の面において、摩擦係数の変動（ＭＭＤ）が０．００３以上０．０６以下であることがより好ましく、０．００３以上０．０５以下であることがより好ましく、０．００３以上０．０４以下であることがより好ましく、０．００３以上０．０３以下であることがより好ましく、０．００３以上０．０２５以下であることがより好ましく、０．００３以上０．０２以下であることがさらに好ましく、０．００３以上０．０１５以下であることが特に好ましく、０．００３以上０．０１３以下であることが最も好ましい。
【００６５】
（表面粗さの変動（ＳＭＤ）と摩擦係数の変動（ＭＭＤ）の両立）
フィルムの触感の心地良さ、フィルムの生産性や製膜安定性を向上させる観点からは、少なくとも一方の面において、表面粗さの変動（ＳＭＤ）が０．８μｍ以上１６．０μｍ以下であり、かつ摩擦係数の変動（ＭＭＤ）が０．００３以上０．０７以下であることが好ましく、表面粗さの変動（ＳＭＤ）が１．３μｍ以上１０．０μｍ以下であり、かつ摩擦係数の変動（ＭＭＤ）が０．００３以上０．０６以下であることがより好ましく、表面粗さの変動（ＳＭＤ）が１．４μｍ以上９．０μｍ以下であり、かつ摩擦係数の変動（ＭＭＤ）が０．００３以上０．０５以下であることがより好ましく、表面粗さの変動（ＳＭＤ）が１．６μｍ以上７．０μｍ以下であり、かつ摩擦係数の変動（ＭＭＤ）が０．００３以上０．０４以下であることがより好ましく、表面粗さの変動（ＳＭＤ）が１．８μｍ以上６．０μｍ以下であり、かつ摩擦係数の変動（ＭＭＤ）が０．００３以上０．０３以下であることがより好ましく、表面粗さの変動（ＳＭＤ）が２．０μｍ以上５．５μｍ以下であり、かつ摩擦係数の変動（ＭＭＤ）が０．００３以上０．０２５以下であることがより好ましく、表面粗さの変動（ＳＭＤ）が２．２μｍ以上５．０μｍ以下であり、かつ摩擦係数の変動（ＭＭＤ）が０．００３以上０．０２以下であることがさらに好ましく、表面粗さの変動（ＳＭＤ）が２．４μｍ以上４．５μｍ以下であり、かつ摩擦係数の変動（ＭＭＤ）が０．００３以上０．０１５以下であることが特に好ましく、表面粗さの変動（ＳＭＤ）が２．６μｍ以上４．０μｍ以下であり、かつ摩擦係数の変動（ＭＭＤ）が０．００３以上０．０１３以下であることが最も好ましい。
【００６６】
また、図１は、実施例１のフィルム及び参考例の布や不織布における、表面粗さの変動（ＳＭＤ）と摩擦係数の変動（ＭＭＤ）の関係を表す。図１が示すように、参考例１（精製セルロース繊維（ユニクロ社製  “テンセル”（登録商標）  図１のａ１）、参考例２（絹調ポリエステル繊維（東レ製  “シルックデュエット”（登録商標）  図１のａ２）、参考例３（ポリプロピレン不織布（旭化成せんい（株）製“エルタス”（登録商標）  図１のａ３）は、表面粗さの変動（ＳＭＤ）の数値をＹ（μｍ）、摩擦係数の変動（ＭＭＤ）の数値をＸとしたときに、Ｙ≦５．５、０．００３≦Ｘ≦０．０２５、及び３，０００Ｘ２＋２．０≦Ｙ≦９，０００Ｘ２＋４．０を全て満たす。すなわち、表面粗さの変動（ＳＭＤ）と摩擦係数の変動（ＭＭＤ）が、図１のｂ１〜ｂ５で囲まれた範囲内にある。一方、比較例１のフィルム（熱可塑性樹脂のみからなる単層フィルム  図１のａ４）は、上記要件の一部を満たすのみであり、図１のｂ１〜ｂ５で囲まれた範囲外にある。フィルムの触感を布に近づけるには、表面粗さの変動（ＳＭＤ）と摩擦係数の変動（ＭＭＤ）を、図１のｂ１〜ｂ５で囲まれた範囲に近づけることが好ましい。
【００６７】
フィルムの触感を布に近づける観点から、表面粗さの変動（ＳＭＤ）と摩擦係数の変動（ＭＭＤ）は、表面粗さの変動（ＳＭＤ）の数値をＹ（μｍ）、摩擦係数の変動（ＭＭＤ）の数値をＸとしたときに、Ｙ≦１６．０、０．００３≦Ｘ≦０．０７、及び５００Ｘ２＋１．２≦Ｙ≦１，３００Ｘ２＋１０を全て満たすことが好ましく、Ｙ≦１０．０、０．００３≦Ｘ≦０．０６、及び７００Ｘ２＋１．３≦Ｙ≦８，０００Ｘ２＋６．５を全て満たすことがより好ましく、Ｙ≦９．０、０．００３≦Ｘ≦０．０５、及び１，５００Ｘ２＋１．４≦Ｙ≦９，０００Ｘ２＋５．５を全て満たすことがより好ましく、Ｙ≦７．０、０．００３≦Ｘ≦０．０４、及び１，５００Ｘ２＋１．６≦Ｙ≦９，０００Ｘ２＋４．５を全て満たすことがさらに好ましく、Ｙ≦６．０、０．００３≦Ｘ≦０．０３、及び１，５００Ｘ２＋１．８≦Ｙ≦９，０００Ｘ２＋４．２を全て満たすことが特に好ましく、布と同様にＹ≦５．５、０．００３≦Ｘ≦０．０２５、及び３，０００Ｘ２＋２．０≦Ｙ≦９，０００Ｘ２＋４．０を全て満たすことが最も好ましい。
【００６８】
本発明のフィルムの少なくとも一方の面において、表面粗さの変動（ＳＭＤ）が、０．８μｍ以上１６．０μｍ以下であり、かつ摩擦係数の変動（ＭＭＤ）が０．００３以上０．０７以下である態様、または表面粗さの変動（ＳＭＤ）と摩擦係数の変動（ＭＭＤ）が上記の好ましい範囲である態様とするための方法は、本発明の効果を損なわない限り特に限定されないが、本発明の第一のフィルムにおいては、例えば、熱可塑性ウレタン樹脂、後述する熱可塑性エラストマーや充填剤等の種類や含有量を調整する方法、厚みを調整する方法、及び層構成を調整する方法が挙げられる。具体的には、後述する熱可塑性ウレタン樹脂とポリエステル系エラストマーを組み合わせて用いて、かつ、ポリエステル系エラストマーの含有量を増加させる方法や、後述する充填剤Ｙの含有量を増加させることにより、表面粗さの変動（ＳＭＤ）と摩擦係数の変動（ＭＭＤ）を大きくすることができる。また本発明の第二のフィルムにおいては、例えば、熱可塑性ウレタン樹脂、後述する熱可塑性エラストマーや充填剤等の種類や含有量を調整する方法、目付けを調整する方法、層構成を調整する方法、凹凸部の高さを調整する方法、ＰＡ／ＰＢの値を調整する方法などが挙げられる。具体的には、表面粗さの変動（ＳＭＤ）については、後述する熱可塑性ウレタン樹脂とポリエステル系エラストマーを組み合わせて用いて、かつ、ポリエステル系エラストマーの含有量を増加させることや、後述する充填剤Ｙの含有量を増加させること、凹凸部の高さを高くすること、ＰＡ／ＰＢの値を大きくすることにより、その値を大きくすることができる。また、摩擦係数の変動（ＭＭＤ）については、凹凸部の高さを高くすることや、ＰＡ／ＰＢの値を大きくすることにより、その値を小さくすることができる。
【００６９】
（接触冷温感（Ｑｍａｘ））
本発明のフィルムは、フィルムに心地良い触感を付与する観点から、ＫＥＳ法に従い測定される接触冷温感（Ｑｍａｘ）が、０．０２Ｗ／ｃｍ２以上０．４５Ｗ／ｃｍ２以下であることが好ましい。
【００７０】
ＫＥＳ法に従い測定される接触冷温感とは、一般的に、物体に触れたときに、冷たく感じるか温かく感じるかを評価する指標である。ＫＥＳ法に従い測定される接触冷温感（Ｑｍａｘ）の値は、物体に触れたときに冷たく感じる場合ほど大きく、温かく感じる場合ほど小さくなる。なお、以後、ＫＥＳ法に従い測定される接触冷温感（Ｑｍａｘ）を、単に接触冷温感（Ｑｍａｘ）ということがある。接触冷温感（Ｑｍａｘ）が０．４５Ｗ／ｃｍ２以下であることにより、肌がフィルムに触れた際に温かみを感じることとなるため、フィルムは、衛生材等の人の肌に触れる可能性のある用途に好ましく用いることができるものとなる。接触冷温感（Ｑｍａｘ）の下限は、衛生材に適用する観点からすると、０．０２Ｗ／ｃｍ２程度あれば十分である。
【００７１】
フィルムの心地良い触感をより向上させる観点から、接触冷温感（Ｑｍａｘ）は０．０２Ｗ／ｃｍ２以上０．４２Ｗ／ｃｍ２以下であることがより好ましく、０．０２Ｗ／ｃｍ２以上０．３９Ｗ／ｃｍ２以下であることがより好ましく、０．０２Ｗ／ｃｍ２以上０．３６Ｗ／ｃｍ２以下であることがより好ましく、０．０２Ｗ／ｃｍ２以上０．３３Ｗ／ｃｍ２以下であることがより好ましく、０．０２Ｗ／ｃｍ２以上０．３０Ｗ／ｃｍ２以下であることがより好ましく、０．０２Ｗ／ｃｍ２以上０．２７Ｗ／ｃｍ２以下であることがより好ましく、０．０２Ｗ／ｃｍ２以上０．２４Ｗ／ｃｍ２以下であることがより好ましく、０．０２Ｗ／ｃｍ２以上０．２１Ｗ／ｃｍ２以下であることがさらに好ましく、０．０２Ｗ／ｃｍ２以上０．１９Ｗ／ｃｍ２以下であることが特に好ましく、０．０２Ｗ／ｃｍ２以上０．１７Ｗ／ｃｍ２以下であることが最も好ましい。
【００７２】
本発明のフィルムの接触冷温感（Ｑｍａｘ）を０．０２Ｗ／ｃｍ２以上０．４５Ｗ／ｃｍ２以下、または上記のより好ましい範囲とするための方法は、本発明の効果を損なわない限り特に限定されないが、本発明の第一のフィルムにおいては、例えば、熱可塑性ウレタン樹脂、後述する熱可塑性エラストマーや充填剤等の種類や含有量を調整する方法、及び層構成を調整する方法が挙げられる。具体的には、充填剤Ｙの含有量を増加させることにより、接触冷温感（Ｑｍａｘ）を小さくすることができる。また本発明の第二のフィルムにおいては、例えば、熱可塑性ウレタン樹脂、後述する熱可塑性エラストマーや充填剤等の種類や含有量を調整する方法、層構成を調整する方法、凹凸部の高さを調整する方法、後述するＰＡ／ＰＢの値を調整する方法などが挙げられる。具体的には、充填剤Ｙの含有量を増加させることや、凹凸部の高さを高くすること、ＰＡ／ＰＢの値を大きくすることにより、接触冷温感（Ｑｍａｘ）を小さくすることができる。
【００７３】
（フィルムの透湿度）
本発明のフィルムを、衛生材などの透湿性が要求される用途に使用する場合、その透湿度は、５００ｇ／（ｍ２・ｄａｙ）以上であることが好ましく、７００ｇ／（ｍ２・ｄａｙ）以上であることがより好ましく、１，０００ｇ／（ｍ２・ｄａｙ）以上であることがより好ましく、１，５００ｇ／（ｍ２・ｄａｙ）以上であることがより好ましく、２，０００ｇ／（ｍ２・ｄａｙ）以上であることがより好ましく、２，５００ｇ／（ｍ２・ｄａｙ）以上であることがさらに好ましく、３，０００ｇ／（ｍ２・ｄａｙ）以上であることが特に好ましく、３，５００ｇ／（ｍ２・ｄａｙ）以上であることが特に好ましく、４，０００ｇ／（ｍ２・ｄａｙ）以上であることが最も好ましい。また、フィルムの透湿度は大きいほど好ましく上限は特にないが、衛生材に適用するとの観点からすると、上限は８，０００ｇ／（ｍ２・ｄａｙ）程度あれば十分である。
【００７４】
なお、ここでフィルムの透湿度とは、２５℃、相対湿度９０％に設定した恒温恒湿装置にて、ＪＩＳ  Ｚ０２０８（１９７６）に規定された方法により測定する透湿度をいう。
【００７５】
本発明のフィルムの透湿度を上記の好ましい範囲とするための方法は、本発明の効果を損なわない限り特に限定されないが、本発明の第一のフィルムにおいては、例えば、熱可塑性ウレタン樹脂、後述する熱可塑性エラストマーや充填剤等の種類や含有量を調整する方法、厚みを調整する方法、及び層構成を調整する方法が挙げられる。具体的には、熱可塑性ウレタン樹脂とポリエステル系エラストマーを組み合わせて、かつ、熱可塑性ウレタン樹脂の含有量を増加させることや、後述する充填剤Ｙの含有量を増加させることにより、フィルムの透湿度を大きくすることができる。また、本発明の第二のフィルムにおいては、例えば、熱可塑性ウレタン樹脂、後述する熱可塑性エラストマーや充填剤等の種類や含有量を調整する方法、目付けを調整する方法、層構成を調整する方法、凹凸部の高さを調整する方法、ＰＡ／ＰＢの値を調整する方法などが挙げられる。具体的には、熱可塑性ウレタン樹脂とポリエステル系エラストマーを組み合わせて、かつ、熱可塑性ウレタン樹脂の含有量を増加させることや、後述する充填剤Ｙの含有量を増加させること、凹凸部の高さを高くすること、ＰＡ／ＰＢの値を大きくすることにより、フィルムの透湿度を大きくすることができる。
【００７６】
（フィルム長手方向の破断点伸度）
本発明のフィルムは、巻き取り性、取り扱い性、後加工適性の観点から、２３℃、相対湿度６５％の雰囲気下における、フィルム長手方向の破断点伸度が１００％以上であることが好ましく、１５０％以上であることがより好ましく、２００％以上であることがより好ましく、２５０％以上であることがより好ましく、３００％以上であることがより好ましく、３５０％以上であることがより好ましく、４００％以上であることがより好ましく、４５０％以上あることがさらに好ましく、５００％以上であることが特に好ましく、６００％以上であることが最も好ましい。なお、フィルム長手方向の破断点伸度の上限は特に制限されるものではないが、現実的な製造可能性から、上限は１，０００％程度あれば十分である。
【００７７】
フィルム長手方向の破断点伸度を１００％以上、または上記の好ましい範囲とするための方法は、本発明の効果を損なわない限り特に限定されないが、例えば、熱可塑性ウレタン樹脂、後述する熱可塑性エラストマーや充填剤等の種類や含有量を調整する方法、厚みを調整する方法、目付けを調整する方法、及び層構成を調整する方法が挙げられる。具体的には、熱可塑性ウレタン樹脂とポリエステル系エラストマーを組み合わせて、かつ、熱可塑性ウレタン樹脂の含有量を増加させることにより、フィルム長手方向の破断点伸度を高くすることができる。
【００７８】
（熱可塑性ウレタン樹脂）
本発明のフィルムは、柔軟性、伸縮性、せん断変形性、及び透湿性を付与する観点から、熱可塑性ウレタン樹脂を含むことが好ましい。熱可塑性ウレタン樹脂とは、短鎖グリコールとジイソシアネートによりなるハードセグメント相と、長鎖ポリオールとジイソシアネートよりなるソフトセグメント相とを有するブロックポリマーを指す。
【００７９】
熱可塑性ウレタン樹脂は、ソフトセグメントの種類によりポリエーテル系、ポリエステル系、ポリカプロラクトン系、及びポリカーボネート系等に分けられる。
【００８０】
本発明のフィルムにおいては、本発明の効果を損なわない限りいずれの熱可塑性ウレタン樹脂を用いてもよいが、衣料、医療、及び衛生材等の分野では透湿性に優れたフィルムが要求されることが多い。そのため、フィルムを衣料、医療、及び衛生材等の分野で用いる場合は、透湿性を付与する観点から、ポリエーテル系の熱可塑性ウレタン樹脂を用いることが好ましい。フィルムとしたときに高い透湿性を有する熱可塑性ウレタン樹脂として、例えば、ＢＡＳＦジャパン社製“エラストラン”（登録商標）のＯＰ８５Ａ１０グレードやＥＴ８８５ＦＧグレードが挙げられる。
【００８１】
本発明のフィルム中の熱可塑性ウレタン樹脂の含有量は、本発明の効果を損なわない限り特に限定されないが、柔軟性、伸縮性、せん断変形性、及び透湿性のさらなる改良の観点から、本発明のフィルム中の樹脂全体を１００質量％としたときに、１０質量％以上９０質量％以下であることが好ましく、１５質量％以上７０質量％以下であることがより好ましく、２５質量％以上６０質量％以下であることがさらに好ましい。
【００８２】
（熱可塑性ウレタン樹脂以外の樹脂）
本発明のフィルムは、本発明の効果を損なわない限り、どのような樹脂を含んでもよいが、製膜安定性、及びエンボス加工性を付与する観点から、熱可塑性エラストマーを含むことが好ましい。なお、熱可塑性エラストマーとは、２５℃でゴム弾性を有する高分子量体をいう。
【００８３】
本発明のフィルムにおいて、熱可塑性エラストマーとしては、ポリエステル系エラストマー、ポリスチレン系エラストマー、ポリオレフィン系エラストマー、及びポリアミド系エラストマーなどが挙げられるが、製膜安定性、エンボス加工性、耐熱性、熱可塑性ウレタン樹脂との相溶性の観点から、ポリエステル系エラストマーを用いることがより好ましい。
【００８４】
なお、本発明のフィルムに用いることができるポリエステル系エラストマーとしては、例えば、芳香族ポリエステルと脂肪族ポリエステルとのブロック共重合体、芳香族ポリエステルと脂肪族ポリエーテルとのブロック共重合体等が挙げられるが、透湿性の付与、及び熱可塑性ウレタン樹脂との相溶性の観点から、芳香族ポリエステルと脂肪族ポリエーテルとのブロック共重合体であることが好ましい。
【００８５】
フィルムとしたときに高い透湿性を発現することができるポリエステル系エラストマーとしては、例えば、東レ・デュポン社製の“ハイトレル”（登録商標）のＧ３５４８ＬＮグレードが挙げられる。
【００８６】
本発明のフィルム中の熱可塑性エラストマーの含有量は、本発明の効果を損なわない限り特に限定されないが、製膜安定性、エンボス加工性のさらなる改良の観点から、本発明のフィルム中の樹脂全体を１００質量％としたときに、１０質量％以上９０質量％以下であることが好ましく、２５質量％以上８０質量％以下であることがより好ましく、４５質量％以上７５質量％以下であることがさらに好ましい。
【００８７】
（熱可塑性ウレタン樹脂とポリエステル系エラストマーの混合）
本発明のフィルムは、柔軟性、伸縮性、せん断変形性、及び透湿性を維持しつつ、製膜安定性、及びエンボス加工性を付与する観点から、熱可塑性ウレタン樹脂とポリエステル系エラストマーを組み合わせて用いることが好ましい。
【００８８】
本発明のフィルム中の熱可塑性ウレタン樹脂、ポリエステル系エラストマーの含有量は、本発明の効果を損なわない限り特に限定されないが、柔軟性、伸縮性、せん断変形性、透湿性、製膜安定性、及びエンボス加工性のさらなる改良の観点から、本発明のフィルム中の樹脂全体を１００質量％としたときに、熱可塑性ウレタン樹脂は１０質量％以上９０質量％以下であることが好ましく、１５質量％以上７０質量％以下であることがより好ましく、２５質量％以上６０質量％以下であることがさらに好ましい。また、ポリエステル系エラストマーは本発明のフィルム中の樹脂全体を１００質量％としたときに、１０質量％以上９０質量％以下であることが好ましく、２５質量％以上８０質量％以下であることがより好ましく、４５質量％以上７５質量％以下であることがさらに好ましい。
【００８９】
（充填剤Ｘ）
本発明のフィルムは、製膜安定性、ハンドリング性、巻き取り性を付与する観点から、アスペクト比が１以上１０以下である充填剤（充填剤Ｘ）を含むことが好ましい。製膜安定性、ハンドリング性、及び巻き取り性のさらなる改良の観点から、充填剤Ｘのアスペクト比は１以上７以下であることがより好ましく、１以上５以下であることがさらに好ましく、１以上３以下であることが特に好ましい。なお、充填剤とは、諸性質を改善するために加えられる物質、あるいは増量、増容、又は製品のコスト低減などを目的として添加する不活性物質をいう。
【００９０】
充填剤Ｘは、本発明の効果を損なわない限り特に限定されず、無機の充填剤および／または有機の充填剤を使用することができる。また、充填剤Ｘは１種類であっても複数種類を混合したものであってもよい。但し、布のような心地良い触感を付与する観点から、充填剤Ｘは無機充填剤であることが好ましく、炭酸カルシウム、炭酸バリウム、炭酸マグネシウム、硫酸バリウム、硫酸カルシウム、酸化ケイ素（シリカ）、酸化チタン、酸化亜鉛、マイカ、タルク、カオリン、クレー、及びモンモリロナイトのうち少なくとも１種類を用いることがより好ましく、炭酸カルシウムを用いることがさらに好ましい。
【００９１】
なお、本発明でいう充填剤のアスペクト比とは、充填剤の平均長径／平均短径である。ここで、長径とは、充填剤粒子の平面画像を包含することができる最も面積の小さな長方形（以下、外接長方形ということがある。）の長辺の長さをいい、短径とは、外接長方形の短辺の長さをいう。平均長径とは、走査型電子顕微鏡を用いて測定した２０個の充填剤の長径の平均値をいい、平均短径とは、走査型電子顕微鏡を用いて測定した２０個の充填剤の短径の平均値をいう。
【００９２】
本発明のフィルム中の充填剤Ｘの含有量は、本発明の効果を損なわない限り特に限定されないが、製膜安定性、ハンドリング性、及び巻き取り性のさらなる改良の観点から、本発明のフィルム中の樹脂全体を１００質量部としたときに、５質量部以上２００質量部以下であることが好ましく、１５質量部以上７０質量部以下であることがより好ましく、２５質量部以上５０質量部以下であることが特に好ましい。
【００９３】
（充填剤Ｙ）
本発明のフィルムは、表面粗さの変動（ＳＭＤ）、摩擦係数の変動（ＭＭＤ）、及び接触冷温感（Ｑｍａｘ）を調整し、フィルムに透湿性、エンボス加工性、及び心地良い触感を付与する観点から、アスペクト比が３以上５０以下であって、充填剤Ｘよりもアスペクト比の大きい充填剤（充填剤Ｙ）を含むことが好ましい。
【００９４】
上記観点から、充填剤Ｙのアスペクト比は、４以上２０以下であることがより好ましく、５以上１０以下であることがさらに好ましい。
【００９５】
充填剤Ｙしては、無機の充填剤および／または有機の充填剤を使用することができる。但し、布のような心地良い触感を付与する観点から、充填剤Ｙとしては、ロックウール、ガラス繊維、ガラス繊維粉砕材、及びスラグウールなどの人造鉱物繊維、ウォラストナイト、及びセピオライトなどの天然鉱物繊維、古紙粉砕材、衣料粉砕材、セルロース繊維、綿繊維、麻繊維、竹繊維、木材繊維、ケナフ繊維、ジュート繊維、バナナ繊維、及びココナツ繊維などの植物繊維、絹、羊毛、アンゴラ、カシミヤ、及びラクダなどの動物繊維、ポリエステル繊維、ナイロン繊維、及びアクリル繊維などの合成繊維のうち少なくとも１種類を用いることが好ましい。これらの中でも経済性、入手容易性、及び取り扱い性の観点から、無機の充填剤を用いることが好ましく、ガラス繊維粉砕材を用いることがより好ましい。なお、ガラス繊維粉砕材とは、ガラス繊維を粉砕して綿状にしたものをいう。ガラス繊維粉砕材としては、例えば、セントラルグラスファイバー社製のミルドファイバーＥＦＫ８０−３１が挙げられる。
【００９６】
本発明のフィルム中の充填剤Ｙの含有量は、本発明の効果を損なわない限り特に限定されないが、表面粗さの変動（ＳＭＤ）、摩擦係数の変動（ＭＭＤ）、及び接触冷温感（Ｑｍａｘ）を調整し、フィルムの透湿性、エンボス加工性、及び心地良い触感をさらに改良する観点から、本発明のフィルム中の樹脂全体を１００質量部としたときに、１質量部以上３０質量部以下であることが好ましく、４質量部以上２０質量部以下であることがより好ましく、９質量部以上１５質量部以下であることが特に好ましい。
【００９７】
（層構成）
本発明のフィルムは、本発明の効果を損なわない限り、単層構成でも積層構成でもよいが、柔軟性、伸縮性、せん断変形性、透湿性、エンボス加工性、及び布のような心地良い触感を維持しつつ、製膜安定性、ハンドリング性、及び巻き取り性を改良する観点から、２つの層（Ａ層、Ｂ層）を有し、以下の特徴１〜３を全て備えることが好ましい。
【００９８】
特徴１：Ａ層が、Ａ層を構成する樹脂全体を１００質量部としたときに、前記充填剤Ｘを１０質量部以上１００質量部以下含む。
【００９９】
特徴２：Ｂ層が、前記充填剤Ｘを含まない、またはＢ層を構成する樹脂全体を１００質量部としたときに、前記充填剤Ｘを０質量部より多く５０質量部以下含む。
【０１００】
特徴３：Ａ層における充填剤Ｘの含有量がＢ層における充填剤Ｘの含有量よりも大きい。
【０１０１】
ここで、Ａ層における充填剤Ｘの含有量がＢ層における充填剤Ｘの含有量よりも大きいとは、Ａ層を構成する樹脂全体を１００質量部としたときのＡ層における充填剤Ｘの含有量（質量部）が、Ｂ層を構成する樹脂全体を１００質量部としたときのＢ層における充填剤Ｘの含有量（質量部）よりも大きいことをいう。このような層構成とすることにより、柔軟性、伸縮性、せん断変形性、透湿性、エンボス加工性、及び布のような心地良い触感を維持しつつ、製膜安定性、ハンドリング性、及び巻き取り性を改良することができる。
【０１０２】
Ａ層中の充填剤Ｘの含有量は、本発明の効果を損なわない限り特に制限はないが、柔軟性、伸縮性、せん断変形性、透湿性、エンボス加工性、布のような心地良い触感を維持しつつ、製膜安定性、ハンドリング性、及び巻き取り性をさらに改良するという観点から、Ａ層を構成する樹脂全体を１００質量部としたときに、１５質量部以上９０質量部以下であることがより好ましく、１７質量部以上７０質量部以下であることがさらに好ましく、２０質量部以上５０質量部以下であることが特に好ましい。
【０１０３】
Ｂ層中の充填剤Ｘの含有量は、本発明の効果を損なわない限り特に制限はないが、柔軟性、伸縮性、せん断変形性、透湿性、エンボス加工性、布のような心地良い触感を維持しつつ、製膜安定性、ハンドリング性、及び巻き取り性をさらに改良するという観点から、Ｂ層を構成する樹脂全体を１００質量部としたときに、３質量部以上４５質量部以下であることがより好ましく、５質量部以上４０質量部以下であることがさらに好ましく、１０質量部以上３０質量部以下であることが特に好ましい。
【０１０４】
本発明のフィルムは、本発明の効果を損なわない限り特に制限はないが、表面粗さの変動（ＳＭＤ）、摩擦係数の変動（ＭＭＤ）、接触冷温感（Ｑｍａｘ）を調整し、フィルムに柔軟性、伸縮性、せん断変形性、透湿性、エンボス加工性、及び心地良い触感を付与する観点から、２つの層（Ａ層、Ｂ層）を有し、以下の特徴４〜６を全て備えることが好ましい。
【０１０５】
特徴４：Ａ層が、Ａ層を構成する樹脂全体を１００質量部としたときに、前記充填剤Ｙを１質量部以上３０質量部以下含む。
【０１０６】
特徴５：Ｂ層が、前記充填剤Ｙを含まない、またはＢ層を構成する樹脂全体を１００質量部としたときに、前記充填剤Ｙを０質量部より多く１５質量部以下含む。
【０１０７】
特徴６：Ａ層における充填剤Ｙの含有量がＢ層における充填剤Ｙの含有量よりも大きい。
【０１０８】
ここで、Ａ層における充填剤Ｙの含有量がＢ層における充填剤Ｙの含有量よりも大きいとは、Ａ層を構成する樹脂全体を１００質量部としたときのＡ層における充填剤Ｙの含有量（質量部）が、Ｂ層を構成する樹脂全体を１００質量部としたときのＢ層における充填剤Ｙの含有量（質量部）よりも大きいことをいう。このような層構成とすることにより、製膜安定性、ハンドリング性、及び巻き取り性に優れたフィルムを得ることができる。このような層構成とすることにより、柔軟性、伸縮性、せん断変形性、透湿性、エンボス加工性、及び触感に優れたフィルムを得ることができる。
【０１０９】
Ａ層中の充填剤Ｙの含有量は、本発明の効果を損なわない限り特に制限はないが、フィルムに柔軟性、伸縮性、せん断変形性、透湿性、エンボス加工性、及び心地良い触感を付与する観点から、Ａ層を構成する樹脂全体を１００質量部としたときに、２質量部以上２５質量部以下であることがより好ましく、４質量部以上２０質量部以下であることがさらに好ましく、６質量部以上１５質量部以下であることが特に好ましい。
【０１１０】
Ｂ層中の充填剤Ｙの含有量は、本発明の効果を損なわない限り特に制限はないが、フィルムに柔軟性、伸縮性、せん断変形性、透湿性、エンボス加工性、及び心地良い触感を付与する観点から、Ｂ層を構成する樹脂全体を１００質量部としたときに、０質量部以上１２質量部以下であることが好ましく、１質量部以上１０質量部以下であることがより好ましく、２質量部以上７質量部以下であることが特に好ましい。なお、ここでＢ層中の充填剤Ｙの含有量が、Ｂ層を構成する樹脂全体を１００質量部としたときに、０質量部以上１２質量部以下であるとは、Ｂ層が、充填剤Ｙを含まない、またはＢ層を構成する樹脂全体を１００質量部としたときに、充填剤Ｙを０質量部より多く１２質量部以下含むことをいう。
【０１１１】
本発明のフィルムの層構成は、本発明の効果を損なわない限り特に制限されず、例えばＡ層／Ｂ層、Ａ層／Ｂ層／Ａ層の構成が挙げられる。但し、フィルムの柔軟性、伸縮性、せん断変形性、透湿性、エンボス加工性、及び布のような心地良い触感と、製膜安定性、ハンドリング性、及び巻き取り性を両立させる観点から、Ａ層／Ｂ層／Ａ層の２種３層構成を有することが好ましい。また、Ａ層とＢ層は、直接積層することも、間に接着層を設けて積層することも可能であるが、柔軟性、伸縮性、せん断変形性、透湿性、エンボス加工性、布のような心地良い触感、製膜安定性、ハンドリング性、及び巻き取り性を損なわないためには、直接積層することが好ましい。すなわち、本発明のフィルムは、Ａ層／Ｂ層／Ａ層の２種３層構成を有し、Ａ層とＢ層の間に他の層が存在しない態様とすることが特に好ましい。
【０１１２】
本発明のフィルムがＡ層／Ｂ層／Ａ層の２種３層構成等のＡ層を複数有する場合において、Ａ層の組成は、本発明の効果を損なわない限り同一であっても異なっていてもよい。但し、生産性の観点から、Ａ層の組成は同一であることが好ましい。
【０１１３】
（フィルムの厚み）
本発明の第一のフィルムの厚みは、本発明の効果を損なわない限り特に制限はないが、ハンドリング性、及び生産性の観点から、３μｍ以上２００μｍ以下であることが好ましい。ここでいうフィルムの厚みとは、フィルムが単層構成であるか積層であるかにかかわらず、フィルム全体の厚みをいう。フィルムの厚みは、走査型電子顕微鏡でフィルム断面の写真を観察することにより測定することができる。フィルムの厚みを３μｍ以上とすることで、フィルムのコシが強くなるため取り扱い性が向上し、また、ロール巻姿や巻出し性も良好となる。フィルムの厚みを２００μｍ以下とすることで、特にインフレーション製膜法において、自重によりバブルが安定化する。
【０１１４】
さらに、本発明の第一のフィルムに好ましい柔軟性、伸縮性、せん断変形性、及び透湿度を付与する観点を考慮すると、フィルムの厚みは、５μｍ以上１５０μｍ以下であることがより好ましく、６μｍ以上４０μｍ以下であることがより好ましく、７μｍ以上２６μｍであることがより好ましく、８μｍ以上２１μｍであることがさらに好ましく、８μｍ以上１６μｍであることが特に好ましく、９μｍ以上１４μｍであることが最も好ましい。
【０１１５】
（フィルムの目付け）
本発明のフィルムの目付けは、本発明の効果を損なわない限り特に制限はないが、ハンドリング性、生産性の観点から、５ｇ／ｍ２以上４５ｇ／ｍ２以下であることが好ましい。フィルムの目付けを５ｇ／ｍ２以上とすることで、フィルムのコシが強くなるため取り扱い性が向上し、また、ロール巻姿や巻出し性も良好となる。フィルムの目付けを４５ｇ／ｍ２以下とすることで、特にインフレーション製膜法において、自重によりバブルが安定化する。
【０１１６】
さらに、本発明のフィルムに好ましい柔軟性、伸縮性、せん断変形性、透湿性、製膜安定性、エンボス加工性のさらなる改良の観点を考慮すると、フィルムの目付けは、１０ｇ／ｍ２以上４５ｇ／ｍ２であることがより好ましく、１５ｇ／ｍ２以上４０ｇ／ｍ２であることがさらに好ましく、２０ｇ／ｍ２以上４０ｇ／ｍ２であることが特に好ましく、２０ｇ／ｍ２以上３５ｇ／ｍ２であることが最も好ましい。
【０１１７】
（添加剤）
本発明のフィルムは、本発明の効果を損なわない範囲で前述した成分以外の成分を含有してもよい。例えば、酸化防止剤、紫外線安定化剤、着色防止剤、艶消し剤、抗菌剤、消臭剤、耐候剤、抗酸化剤、イオン交換剤、粘着性付与剤、着色顔料、染料などを含有してもよい。
【０１１８】
（無配向フィルム）
本発明の第一のフィルムは、本発明の効果を損なわない限り、無配向フィルム、一軸配向フィルム、及び二軸配向フィルムのいずれであってもよい。但し、２３℃のフィルム長手方向の伸度保持率、１２０℃のフィルム長手方向の伸度保持率、フィルム長手方向のヤング率、せん断かたさ（Ｇ）、及びフィルム長手方向の破断点伸度を前述の好ましい範囲とするためには、本発明のフィルムは、無配向フィルムであることが好ましい。ここで、無配向フィルムとは、意図的に特定方向の分子配向を持たすための処理がなされていないフィルムを意味し、無配向フィルムを得る方法としては、フィルムを延伸しない方法が挙げられる。
【０１１９】
（エンボス加工、フィルムの凹凸部）
本発明の第二のフィルムは、フィルムの触感を布に近づけることとフィルムの取り扱い性を両立させる観点から、少なくとも一方の面に、ベースラインからの高さが５０μｍ以上２，５００μｍ以下である凸部及び／又はベースラインからの深さが５０μｍ以上２，５００μｍ以下である凹部を、合計で１００ｃｍ２あたり２００個以上有する。
【０１２０】
図５、図６にこのような態様のフィルムの上面図（図５のＡ、図６のＡ）、及び長手方向及び厚み方向と平行な面で切断したときの断面図（図５のＢ、図６のＢ）を示す。なお、図５のフィルムは、片面に凸部のみを有するフィルムの一例（反対側の面から観察すれば、凹部のみを有するフィルムの一例）であり、図６のフィルムは、片面に凸部と凹部を有するフィルムの一例である。
【０１２１】
ベースラインは、フィルムを水平な台上に置いて、フィルム表面（台と反対側の面）全体について水平面に対して垂直な方向の位置データを取得したときに、その分布が最も多い垂直方向の位置とする。例えば、図５及び図６のフィルムにおいては、図５のＢや図６のＢにｃ３として示す線がベースラインとなる。
【０１２２】
ベースラインからの高さが５０μｍ以上２，５００μｍ以下である凸部とは、ベースラインと凸部における頂上部との厚み方向の位置の差（図５や図６においてはｃ４に相当  以下、凸部の高さということがある。）が５０μｍ以上２，５００μｍ以下である凸部をいう。
【０１２３】
ベースラインからの深さが５０μｍ以上２，５００μｍ以下である凹部とは、ベースラインと凹部における最深部との厚み方向の位置の差（図６においてはｃ６に相当  以下、凹部の深さということがある。）が５０μｍ以上２，５００μｍ以下である凹部をいう。
【０１２４】
凸部のベースラインからの高さが５０μｍ以上である及び／又は凹部のベースラインからの深さが５０μｍ以上であることで、フィルムは、布のような心地良い触感に優れたものとなる。また、凸部のベースラインからの高さが２，５００μｍ以下である及び／又は凹部のベースラインからの深さが２，５００μｍ以下であることで、フィルムは、巻き取り性や取り扱い性に優れたものとなる。
【０１２５】
本発明の第二のフィルムにおいて、フィルムの触感を布に近づけることとフィルムの取り扱い性を両立させる観点から、凸部の高さは、１００μｍ以上２，０００μｍ以下であることがより好ましく、１２５μｍ以上１，５００μｍ以下であることがより好ましく、１５０μｍ以上１，２５０μｍ以下であることがより好ましく、１７５μｍ以上１，０００μｍ以下であることがより好ましく、２００μｍ以上７５０μｍ以下であることがより好ましく、２５０μｍ以上７５０μｍ以下であることがさらに好ましく、３００μｍ以上７５０μｍ以下であることが特に好ましく、３５０μｍ以上７５０μｍ以下であることが最も好ましい。
【０１２６】
また、同様の観点から、凹部の深さは１００μｍ以上２，０００μｍ以下であることがより好ましく、１２５μｍ以上１，５００μｍ以下であることがより好ましく、１５０μｍ以上１，２５０μｍ以下であることがより好ましく、１７５μｍ以上１，０００μｍ以下であることがより好ましく、２００μｍ以上７５０μｍ以下であることがより好ましく、２５０μｍ以上７５０μｍ以下であることがさらに好ましく、３００μｍ以上７５０μｍ以下であることが特に好ましく、３５０μｍ以上７５０μｍ以下であることが最も好ましい。
【０１２７】
なお、ベースラインからの高さが５０μｍ以上２，５００μｍ以下である凸部及び／又はベースラインからの深さが５０μｍ以上２，５００μｍ以下である凹部を、合計で１００ｃｍ２あたり２００個以上有するとは、上記要件を満たす凸部と凹部の合計数が１００ｃｍ２あたり２００個以上であればよく、凸部と凹部の比率については特に制限されない。なお、上記好ましい高さや深さの要件を満たす凸部及び／又は凹部を、合計で１００ｃｍ２あたり２００個以上有することも好ましい。
【０１２８】
本発明の第二のフィルムは前記の高さを有する凸部及び／又は、前記の深さを有する凹部を、合計で１００ｃｍ２あたり２００個以上有することで、布のような心地良い触感に優れたものとなる。逆に、前記の高さを有する凸部及び／又は、前記の高さを有する凹部の合計が、１００ｃｍ２あたり２００個よりも小さい場合、フィルム面における平坦領域の特徴が顕著になり、触感に劣るものとなる。
【０１２９】
本発明の第二のフィルムにおいては、平坦領域の特徴を抑えて布のような心地よい触感を付与するという観点から、前記の高さを有する凸部及び／又は、前記の高さを有する凹部の合計数は多いほど好ましい。一方、後述するエンボス加工においては、前記凹部と前記凸微を増やすに伴い、各凹部及び／又は凸部での加工歪が大きくなるという問題があり、一般的に、凹部及び／又は凸部の合計数が増えるほど、後述する凸部の平均高さ及び／又は凹部の平均深さＰＡが小さくなり、圧縮仕事量や接触冷温感が損なわれる傾向がある。そのような観点から、前記の高さを有する凸部及び／又は、前記の深さを有する凹部の、合計数は１００ｃｍ２あたり２００個以上３００００個以下であることが好ましく、１００ｃｍ２あたり１０００個以上５０００個以下であることが好ましい。
【０１３０】
フィルムを少なくとも一方の面に、ベースラインからの高さが５０μｍ以上２５００μｍ以下である凸部及び／又はベースラインからの深さが５０μｍ以上２５００μｍ以下である凹部を、合計で１００ｃｍ２あたり２００個以上有する態様又は上記の好ましい態様とする方法は、本発明の効果を損なわない限り特に制限されないが、工程の簡便さの観点から、エンボスロールによるエンボス加工であることが好ましい。
【０１３１】
以下に、エンボスロールの一例について、図２を参照しながら説明する。本発明のフィルムを製造する際に使用するエンボスロールは、エンボスロール表面の凹凸差が２００μｍ以上８，０００μｍ以下であるものが好ましい。ここでいうエンボスロール表面の凹凸差とは、エンボスロール表面の高さが最も低い部分と、最も高い部分との差にあたる長さ（図２のｃに相当）である。エンボスロール表面の凹凸差が２００μｍ以上であることで、フィルムは布のような心地良い触感に優れたものとなる。また、上記凹凸差が８，０００μｍ以下であることで、フィルムは、巻き取り性や取り扱い性に優れたものとなる。
【０１３２】
本発明のフィルムを製造する際に使用するエンボスロールの模様（パターン）は、本発明の効果を損なわない限り特に制限はなく、四角凸柄（図２、図３）、格子凸柄、亀甲柄、ダイヤ柄、ピンポイント柄、四角錐台柄、円錐台柄、縦線柄、横線柄などが使用できる。
【０１３３】
エンボスロールを用いてエンボス加工を施すことにより本発明のフィルムを得る方法（以下、エンボス加工法ということがある。）としては、本発明の効果を損なわない限り特に制限はないが、例えば、エンボスロールとゴムロールなどの弾性ロールとを組み合わせる方法や、エンボスロールとその凹部または凸部の形状に対応する雌エンボスロールとを組み合わせる方法がある。
【０１３４】
本発明のフィルムの凹凸部のピッチは、５０μｍ以上５，０００μｍ以下であることが好ましい。ここでいう凹凸部のピッチとは、周期的に付与されるフィルムの凹凸部の一周期分の長さ（図５のＢ及び図６のＢにおけるｃ７に相当）である。凹凸部のピッチが５０μｍ以上であることで、フィルムは、布のような心地良い触感に優れたものとなる。また、凹凸部のピッチが５，０００μｍ以下であることで、フィルムは、巻き取り性や取り扱い性に優れたものとなる。
【０１３５】
凹凸部の高さ、ピッチ及び厚さを上記の好ましい範囲とするための方法は、例えば、前述した好ましい形状を有するエンボスロールを用い、後述する好ましいロール温度、線圧、ロール速度でエンボス加工することである。
【０１３６】
また、本発明のフィルムは、本発明の効果を損なわない限り特に制限はないが、柔軟性、せん断変形性、透湿性、クッション性、耐水性を付与する観点から、凸部の平均高さ及び／又は凹部の平均深さをＰＡ、凸部及び／又は凹部の平均厚さをＰＢとした際に、ＰＡ／ＰＢの値が５以上であることが好ましい。
【０１３７】
なお、本発明においてＰＡとは、フィルムが凸部のみを有する場合においては、任意に選択した、ベースラインからの高さが５０μｍ以上２，５００μｍ以下である１０個の凸部の高さの平均値をいう。フィルムが凹部のみを有する場合においては、任意に選択した、ベースラインからの深さが５０μｍ以上２，５００μｍ以下である１０個の凹部の深さの平均値をいう。フィルムが凸部及び凹部を有する場合においては、任意に選択した、ベースラインからの高さが５０μｍ以上２，５００μｍ以下である１０個の凸部の高さ、及び任意に選択した、ベースラインからの深さが５０μｍ以上２，５００μｍ以下である１０個の凹部の深さの絶対値の平均値をいう。
【０１３８】
本発明においてＰＢとは、凹部又は凸部の中で最も薄い部分（例えば、図４の凸部におけるｊやｋに相当する部分のうち最も薄い部分）の厚さをいう。
【０１３９】
より具体的には、フィルムが凸部のみを有する場合においては、任意に選択した、ベースラインからの高さが５０μｍ以上２，５００μｍ以下である１０個の凸部について最も薄い部分の厚さを測定し、得られた値の平均値をＰＢとする。フィルムが凹部のみを有する場合においては、任意に選択した、ベースラインからの深さが５０μｍ以上２，５００μｍ以下である１０個の凹部について最も薄い部分の厚さを測定し、得られた値の平均値をＰＢとする。フィルムが凸部及び凹部を有する場合においては、任意に選択した、ベースラインからの高さが５０μｍ以上２，５００μｍ以下である１０個の凸部、及び任意に選択した、ベースラインからの深さが５０μｍ以上２，５００μｍ以下である１０個の凹部について最も薄い部分の厚さを測定し、得られた値の平均値をＰＢとする。
【０１４０】
ＰＡ／ＰＢの値を５以上とすることで、フィルムは、布のような柔らかい風合い及び布のような心地良い触感を有することとなる。柔軟性、せん断変形性、透湿性、クッション性、耐水性のさらなる改良の観点から、ＰＡ／ＰＢの値が７以上であることがより好ましく、１５以上であることがより好ましく、２３以上であることがより好ましく、３０以上であることがより好ましく、３５以上であることがより好ましく、４０以上であることがより好ましく、４５以上であることがさらに好ましく、５０以上であることが特に好ましく、６０以上であることが最も好ましい。ＰＡ／ＰＢの値の上限値は、本発明の効果を損なわない限り特に制限されないが、巻き取り性や取り扱い性、フィルムとして用いるための機械特性の観点から１５０となる。
【０１４１】
（耐水圧）
本発明のフィルムを、衛生材などの防水性が要求される用途に使用する場合、その耐水圧は、５００ｍｍ以上であることが好ましく、１，０００ｍｍ以上であることがより好ましく、１，５００ｍｍ以上であることがより好ましく、２，０００ｍｍ以上であることがさらに好ましく、２，５００ｍｍ以上であることが得に好ましく、３，０００ｍｍ以上であることが特に好ましく、３，５００ｍｍ以上であることが最も好ましい。また、フィルムの耐水圧は大きいほど好ましく上限は特にないが、衛生材に適用するとの観点からすると、５，０００ｍｍ程度あれば十分である。
【０１４２】
なお、ここでフィルムの耐水圧とは、室温２３℃、相対湿度６５％の雰囲気の条件にて、ＪＩＳ  Ｌ  １０９２  （２００９）に規定された方法により測定する耐水圧をいう。
【０１４３】
本発明のフィルムの耐水圧を上記の好ましい範囲とするための方法は、本発明の効果を損なわない限り特に限定されないが、例えば、熱可塑性ウレタン樹脂、前記の熱可塑性エラストマー、充填剤等の種類や含有量を調整する方法、目付けを調整する方法、層構成を調整する方法、凹凸部の高さを調整する方法、ＰＡ／ＰＢの値を調整する方法などが挙げられる。具体的には、熱可塑性ウレタン樹脂とポリエステル系エラストマーを組み合わせて、かつポリエステル系エラストマーの含有量を増加させることにより、耐水圧を大きくすることができる。
【０１４４】
（フィルムの製造方法）
次に、本発明のフィルムを製造する方法について具体的に説明するが、本発明のフィルムの製造方法はこれに限定されるものではない。
【０１４５】
本発明のフィルムを得るために用いる組成物、つまり、熱可塑性ウレタン樹脂、熱可塑性ウレタン樹脂以外の樹脂、充填剤などを含有する組成物を得るにあたっては、各成分を溶融混練することにより組成物を製造する溶融混練法が好ましい。溶融混練方法については、特に制限はなく、ニーダー、ロールミル、バンバリーミキサー、単軸または二軸押出機などの公知の混合機を用いることができる。中でも生産性の観点から、単軸または二軸押出機の使用が好ましい。
【０１４６】
次に、上記した方法により得られた組成物を用いて、インフレーション法、チューブラー法、Ｔダイキャスト法などの公知のフィルムの製造方法により、無配向フィルムを製造することができる。
【０１４７】
得られた無配向フィルムは、一軸延伸又は二軸延伸を施してもよいが、２３℃のフィルム長手方向の伸度保持率、１２０℃のフィルム長手方向の伸度保持率、フィルム長手方向のヤング率、せん断かたさ（Ｇ）、フィルム長手方向の破断点伸度を前述の好ましい範囲とするためには、延伸を施さないことが好ましい。
【０１４８】
フィルムを製膜した後に、印刷性、ラミネート適性、コーティング適性などを向上させる目的で各種の表面処理を施しても良い。表面処理の方法としては、コロナ放電処理、プラズマ処理、火炎処理、酸処理などが挙げられる。いずれの方法をも用いることができるが、連続処理が可能であり、既存の製膜設備への装置設置が容易な点や処理の簡便さから、コロナ放電処理がより好ましい。
【０１４９】
本発明の第二のフィルムを製造するにあたっては、前述のような方法により製膜したフィルムを、エンボスロールとエンボスロールの間を通してエンボス加工を施し、目的とするフィルムを得る。このとき、ロール温度は２０〜１５０℃が好ましく、ニップ圧力（線圧）は２０〜１００ｋｇ／ｃｍが好ましく、ロール回転速度は０．５〜３０ｍ／ｍｉｎが好ましい。エンボス加工は通常１度だけ行うが、必要に応じ２度以上行ってもよい。
【０１５０】
（その他用途など）
このようにして得られた本発明のフィルムは、フィルムとして用いるために必要な機械特性を備え、柔軟性、伸縮性を有するフィルムでありながら、エンボス加工性に優れたフィルムであり、エンボス加工用フィルム、衛生材用フィルムとして好適に用いることができる。さらに、本発明のフィルムを不織布との積層体とすることも好ましい。また、本発明のフィルムを含む衛生材は、優れた透湿性と心地よい触感を兼ね備えたものとなる。
【実施例】
【０１５１】
以下に実施例を示して本発明をさらに具体的に説明するが、本発明はこれにより何ら制限を受けるものではない。【０１５２】
［測定および評価方法］
実施例中に示す測定や評価は次に示すような条件で行った。【０１５３】
（１）フィルムの厚みおよび積層フィルムの各層の厚み比
フィルムの幅方向のセンター部からサンプル片を切り出し、ウルトラミクロトームを用いて該サンプル片の長手方向−厚み方向断面（以下、フィルム断面ということがある。）を観察面とするように−１００℃で超薄切片を採取した。走査型電子顕微鏡（（株）日立ハイテクノロジーズ社製  Ｓ−３４００Ｎ）を用いて倍率５００倍〜１，５００倍でフィルム断面の写真を撮影し、顕微鏡の測長機能を用いてフィルムの厚みおよび積層フィルムの各層の厚みを測定した。測定は、観察箇所を変えて１０回行い、得られた値の平均値をフィルムの厚み（μｍ）および積層フィルムの各層の厚み（μｍ）とし、これらの値より積層フィルムの各層の厚み比を算出した。なお、フィルムの厚みは、小数第１位を四捨五入して得られた値とした。【０１５４】
（２）フィルム長手方向のヤング率（ＭＰａ）
恒温槽を備えたオリエンテック社製“ＴＥＮＳＩＬＯＮ”（登録商標）  ＵＣＴ−１００を用いて、ＪＩＳ  Ｋ−７１２７（１９９９）に規定された方法にしたがって、応力−歪み測定を行った。測定により得られた応力−歪み曲線の最初の直線部分を用いて、直線上の２点間の応力の差を同じ２点間の歪みの差で除し、ヤング率（ＭＰａ）を算出した。測定サンプルは１５０ｍｍ（長手方向）×１０ｍｍ（幅方向）の短冊状をしたフィルムサンプルとし、測定条件は温度２３℃、相対湿度６５％、初期引張チャック間距離５０ｍｍ、引張速度２００ｍｍ／分とした。なお、測定は１０回行い、その平均値をフィルム長手方向のヤング率（ＭＰａ）とした。【０１５５】
（３）２３℃のフィルム長手方向の伸度保持率、１２０℃のフィルム長手方向の伸度保持率
恒温槽を備えたオリエンテック社製“ＴＥＮＳＩＬＯＮ”（登録商標）  ＵＣＴ−１００を用いて、ＪＩＳ  Ｋ−７１２７（１９９９）に規定された方法にしたがって、温度２３℃、相対湿度６５％における応力−歪み測定を行い、温度２３℃、相対湿度６５％におけるフィルム長手方向の伸度保持率を測定した。具体的には、温度２３℃、相対湿度６５％に調整した恒温槽の中で、１５０ｍｍ（長手方向）×１０ｍｍ（幅方向）の短冊状のフィルムサンプルを、チャック間のフィルムサンプルの長手方向の長さが５０ｍｍとなるように、チャック間距離が５０ｍｍである２つのチャックに固定した。次いで、２つのチャックで固定されたフィルムサンプルの中心点（２つのチャックからの距離が共に２５ｍｍであり、長手方向と平行な２つの辺からの距離が共に５ｍｍである点）が中点となるように、フィルムサンプルに長手方向と平行な３０ｍｍの直線を引き、引張速度２００ｍｍ／分でフィルムを長手方向に１．５倍の長さ（チャック間距離７５ｍｍ）に伸長させて１分間保持した。その後、伸長を開放してフィルムサンプル上の直線の長さを測定し、以下の式よりフィルム長手方向の伸度保持率（％）を算出した。なお、測定は１０回行い、その平均値をフィルム長手方向の伸度保持率（％）とした。【０１５６】
フィルム長手方向の伸度保持率（％）＝１００×（伸長開放後の直線の長さ−３０）／（４５−３０）  。【０１５７】
１２０℃のフィルム長手方向の伸度保持率についても、温度及び相対湿度の条件を変更した以外は、２３℃のフィルム長手方向の伸度保持率と同様に測定した。【０１５８】
（４）フィルムの長手方向の破断点伸度（％）
恒温槽を備えたオリエンテック社製“ＴＥＮＳＩＬＯＮ”（登録商標）  ＵＣＴ−１００を用いて、ＪＩＳ  Ｋ−７１２７（１９９９）に規定された方法にしたがって、温度２３℃、相対湿度６５％における応力−歪み測定を行い、温度２３℃、相対湿度６５％におけるフィルムの長手方向の破断点伸度（％）を測定した。具体的には、温度２３℃、相対湿度６５％に調整した恒温槽の中で、１５０ｍｍ（長手方向）×１０ｍｍ（幅方向）の短冊状のフィルムサンプルを、初期引張チャック間距離５０ｍｍ、引張速度２００ｍｍ／分で行った。測定は１０回行い、得られた値の平均値をフィルムの長手方向の破断点伸度（％）とした。【０１５９】
（５）フィルムのせん断かたさ（Ｇ）
フィルムを１２ｃｍ（長手方向）×１２ｃｍ（幅方向）の大きさに切取り、試料とし、試験台に取り付けた。次いで、カトーテック社製のせん断試験機ＫＥＳ−ＦＢ１−Ａを用いて、２３℃、相対湿度６５％の雰囲気下、強制荷重１０ｇｆ、せん断ずり速度０．４１７ｍｍ／ｓｅｃの条件で、試料に−８°〜８°のせん断変形を与え、せん断変形が−２．５°、−０．５°、０．５°、及び２．５°である点におけるせん断応力を測定した（以下、各点におけるせん断応力をそれぞれＨＧ−２．５、ＨＧ−０．５、ＨＧ０．５、ＨＧ２．５ということがある。）。ＨＧ０．５及びＨＧ２．５より下記式Ｇ１を用いて正方向のせん断かたさ（Ｇ（＋））を、ＨＧ−２．５及びＨＧ−０．５より下記式Ｇ２を用いて負方向のせん断かたさ（Ｇ（−））をそれぞれ算出した。せん断応力の測定およびＧ（＋）、Ｇ（−）の算出は、長手方向、幅方向ともに３回（合計６回）行い、そのすべてのＧ（＋）、Ｇ（−）の値の平均値の小数第２位を四捨五入した値をそのフィルムのせん断かたさ（Ｇ）（ｇｆ／（ｃｍ・ｄｅｇ））とした。【０１６０】
式Ｇ１：Ｇ（＋）＝（ＨＧ２．５−ＨＧ０．５）／（２．５°−０．５°）
式Ｇ２：Ｇ（−）＝（ＨＧ−２．５−ＨＧ−０．５）／（−２．５°−（−０．５°））  。【０１６１】
なお、長手方向のせん断かたさ（Ｇ）を測定する場合は、フィルムの長手方向がせん断変形方向と直交するように試料を取り付け、幅方向のせん断かたさ（Ｇ）を測定する場合は、フィルムの幅方向がせん断変形方向と直交するように試料を取り付けた。【０１６２】
（６）フィルムの表面粗さの変動（ＳＭＤ）
フィルムを１２ｃｍ（長手方向）×１２ｃｍ（幅方向）の大きさに切取り、試料とし、巻外面が測定面となるように試験台に取り付けた。次いで、カトーテック社製の表面特性試験機ＫＥＳ−ＳＥ−ＳＲ−Ｕを用いて、室温２３℃、相対湿度６５％の雰囲気下にて、荷重５ｇｆ、速度１ｍｍ／ｓｅｃとして、測定面上で滑り子をフィルム長手方向と平行に移動させ、フィルム長手方向の表面粗さの変動を測定した。その後、同様に滑り子をフィルム幅方向と平行に移動させ、フィルム幅方向の表面粗さの変動を測定した。フィルム長手方向及び幅方向の表面粗さの変動をそれぞれ３回測定し、そのすべての値の絶対値を平均した値を、そのフィルムの表面粗さの変動（ＳＭＤ）（μｍ）とした。なお、滑り子としては、長さ５ｍｍ、直径０．５ｍｍのピアノ線を使用した。【０１６３】
（７）フィルムの摩擦係数の変動（ＭＭＤ）
フィルムを１２ｃｍ（長手方向）×１２ｃｍ（幅方向）の大きさに切取り、試料とし、巻外面が測定面となるように試験台に取り付けた。次いで、カトーテック社製の表面特性試験機ＫＥＳ−ＳＥ−ＳＲ−Ｕを用いて、室温２３℃、相対湿度６５％の雰囲気下にて、荷重２５ｇｆ、速度１ｍｍ／ｓｅｃとして、測定面上で滑り子をフィルム長手方向と平行に移動させ、フィルム長手方向の摩擦係数の変動を測定した。その後、同様に滑り子をフィルム幅方向と平行に移動させ、フィルム幅方向の摩擦係数の変動を測定した。フィルム長手方向及び幅方向の摩擦係数の変動をそれぞれ３回測定し、そのすべての値の絶対値を平均した値を、そのフィルムの摩擦係数の変動（ＭＭＤ）とした。なお、滑り子としては、長さ５ｍｍ、直径０．５ｍｍのピアノ線２０本を隙間なく平行に並べたものを使用した。【０１６４】
（８）フィルムの接触冷温感（Ｑｍａｘ）
カトーテック社製サーモラボＫＥＳ−Ｆ７ＩＩを用いて、室温２３℃、相対湿度６５％の雰囲気の条件にて、フィルムの接触冷温感（Ｑｍａｘ）を測定した。カトーテック社製サーモラボＫＥＳ−Ｆ７ＩＩは、フィルムを設置するための試料台と、検出器とを備えており、検出器の一面には銅薄板が貼られており、銅薄板の裏面には温度センサーが取り付けられている。試料台及び検出器にはヒーターが取り付けられており、それぞれ独立して制御装置によって温度を設定することが可能となっている。試料台にフィルムの巻外面が測定面となるように設置し、制御装置によって試料台の温度を２０℃に設定し、検出器の銅薄板の温度を３０℃に設定した。次いで、フィルムを設置した試料台と検出器を荷重６ｇｆ／ｃｍ２、接触面積５０ｍｍ×５０ｍｍの条件で接触させると同時に、温度センサーからのセンサー出力を記録した。測定は１０回行い、得られた値の平均値をフィルムの接触冷温感（Ｑｍａｘ）とした。【０１６５】
（９）フィルムの透湿度
２５℃、相対湿度９０％に設定した恒温恒湿装置にて、ＪＩＳ  Ｚ０２０８（１９７６）に規定された方法に従って測定した。測定は３回行い、得られた値の平均値をフィルムの透湿度（ｇ／（ｍ２・ｄａｙ））とした。なお、フィルムの透湿度はフィルムの巻外面から測定した。【０１６６】
（１０）フィルムのせん断変形性評価
任意に選定した３０人を対象に触手試験を実施し、肌着に用いる布のようなせん断変形性（以下、単にせん断変形性ということがある）を有していると回答した人数により、フィルムのせん断変形性を以下のように評価した。せん断変形性は１０が最も優れている。【０１６７】
１０：せん断変形性を有していると回答した人が２６人以上
９：せん断変形性を有していると回答した人が２４人以上２５人以下
８：せん断変形性を有していると回答した人が２２人以上２３人以下
７：せん断変形性を有していると回答した人が２０人以上２１人以下
６：せん断変形性を有していると回答した人が１８人以上１９人以下
５：せん断変形性を有していると回答した人が１６人以上１７人以下
４：せん断変形性を有していると回答した人が１４人以上１５人以下
３：せん断変形性を有していると回答した人が１２人以上１３人以下
２：せん断変形性を有していると回答した人が１０人以上１１人以下
１：せん断変形性を有していると回答した人が９人以下  。【０１６８】
（１１）フィルムの触感評価
任意に選定した３０人を対象に触手試験を実施し、肌着に用いる布のような心地良い触感を有していると回答した人数により、以下のように判定を行った。触感は１０が最も優れている。【０１６９】
１０：布のような心地良い触感を有していると回答した人が２６人以上
９：布のような心地良い触感を有していると回答した人が２４人以上２５人以下
８：布のような心地良い触感を有していると回答した人が２２人以上２３人以下
７：布のような心地良い触感を有していると回答した人が２０人以上２１人以下
６：布のような心地良い触感を有していると回答した人が１８人以上１９人以下
５：布のような心地良い触感を有していると回答した人が１６人以上１７人以下
４：布のような心地良い触感を有していると回答した人が１４人以上１５人以下
３：布のような心地良い触感を有していると回答した人が１２人以上１３人以下
２：布のような心地良い触感を有していると回答した人が１０人以上１１人以下
１：布のような心地良い触感を有していると回答した人が９人以下  。【０１７０】
（１２）製膜安定性
インフレーション法によりブロー比２．０、フィルム厚み２０μｍの条件で製膜を行い、５時間のうちに起こった製膜破れの回数をカウントし、回数に応じて、下記の６段階で評価した。製膜安定性は６が最も優れている。なお、積層フィルム（実施例９〜実施例１７、比較例５、比較例１８）は、表に記載の積層厚み比となるように製膜し、実施例１６、１７については層構成及び厚み比を維持しつつ、フィルム厚みが２０μｍとなるように製膜した。【０１７１】
６：製膜破れの回数  ０回    
５：製膜破れの回数  １回
４：製膜破れの回数  ２回
３：製膜破れの回数  ３回
２：製膜破れの回数  ４回
１：製膜破れの回数  ５回以上  。【０１７２】
また、製膜破れが起こった時点から、フィルムのつなぎ合わせを行って製膜を再開するまでの時間は、５時間の評価時間から除外した。【０１７３】
（１３）エンボス加工
フィルムを、由利ロール社製電気加熱式エンボス機ＨＴＥＭ−３００型にセットした２つの同一なエンボスロールの間を、通すことで、エンボス加工を行った。なお、２つのエンボスロールの温度は１２０℃、ニップ圧力（線圧）は５０ｋｇ／ｃｍ、ロール回転速度は３．０ｍ／ｍｉｎとし、エンボスロールは下記（Ｉ）〜（ＩＶ）のいずれかのロールを用いた。なお、エンボス加工で使用したエンボスロール（Ｉ）について、図２、図３を参照しながら説明する。【０１７４】
＜エンボスロール（Ｉ）＞
模様：正四角錐台柄、正配列
エンボスロール表面の凹凸差：１，０００μｍ
エンボスロール表面の凹凸部のピッチ：１，６００μｍ
エンボス底面部面積：１．００ｍｍ２
圧着面積：０．３６ｍｍ２    。【０１７５】
エンボスロール表面の凹凸差とは、エンボスロール表面にある凸部の高さをいい（図２のｃに相当）、エンボスロール表面の凹凸部のピッチとは、周期的に付与されるフィルムの凹凸部の一周期分の長さをいい（図２のｄに相当）、エンボス底面部面積とは、エンボスロールの模様一つあたりのエンボス底面部の面積をいい（図３のｅ×ｆに相当）、圧着面積とは、エンボスロールの模様一つあたりの、エンボスロール表面の高さが最も高い部分の面積をいう（図３のｇ×ｈに相当）。【０１７６】
＜エンボスロール（ＩＩ）＞
模様：正四角錐台柄、正配列
エンボスロール表面の凹凸差：７００μｍ
エンボスロール表面の凹凸部のピッチ：１，２００μｍ
エンボス底面部面積：０．５６ｍｍ２
圧着面積：０．２０ｍｍ２    。【０１７７】
＜エンボスロール（ＩＩＩ）＞
模様：正四角錐台柄、正配列
エンボスロール表面の凹凸差：３００μｍ
エンボスロール表面の凹凸部のピッチ：４００μｍ
エンボス底面部面積：０．０６ｍｍ２
圧着面積：０．０２ｍｍ２    。【０１７８】
＜エンボスロール（ＩＶ）＞
模様：正四角錐台柄、正配列
エンボスロール表面の凹凸差：１２０μｍ
エンボスロール表面の凹凸部のピッチ：１６０μｍ
エンボス底面部面積：０．０１ｍｍ２
圧着面積：０．００３６ｍｍ２    。【０１７９】
＜エンボスロール（Ｖ）＞
模様：正四角錐台柄、正配列
エンボスロール表面の凹凸差：１，２００μｍ
エンボスロール表面の凹凸部のピッチ：３，８８０μｍ
エンボス底面部面積：３．８１ｍｍ２
圧着面積：１．３２ｍｍ２    。【０１８０】
＜エンボスロール（ＶＩ）＞
模様：正四角錐台柄、正配列
エンボスロール表面の凹凸差：１，５００μｍ
エンボスロール表面の凹凸部のピッチ：６，９７０μｍ
エンボス底面部面積：１０．６１ｍｍ２
圧着面積：３．６７ｍｍ２    。【０１８１】
（１４）エンボス加工が施されたフィルムの凹凸部の高さ、厚さ及びエンボス加工性
フィルム面を真上から見た際に凹部または凸部の形状の重心を通る断面が観察面となるように、ウルトラミクロトームを用いて、（１３）に記載の条件でエンボス加工を施したフィルムを−１００℃で切断して超薄切片を採取した。このフィルム断面の超薄切片を、微分干渉顕微鏡を用いて、フィルム表面の高さが最も低い部分と、最も高い部分との差にあたる長さが確認できる倍率（例えば５倍）で断面写真を撮影し、フィルムの凹凸部の高さ（図４のｉに相当）、フィルムの凹凸部の厚さ（図４のｊやｋに相当する部分のうち最も薄い部分）を測定した。これを、観察する凸凹部を変えて５箇所で行い、フィルムの凹凸部の高さの値の平均値をＰＡ（μｍ）、フィルムの凹凸部の厚さの値の平均値をＰＢ（μｍ）とし、その値からＰＡ／ＰＢの値を算出した。また、エンボス加工性についてＰＡ／ＰＢの値から以下の基準にて評価した。エンボス加工性は１０が最も優れている。【０１８２】
１０：ＰＡ／ＰＢの値が６０以上
９：ＰＡ／ＰＢの値が５０以上６０未満
８：ＰＡ／ＰＢの値が４５以上５０未満
７：ＰＡ／ＰＢの値が４０以上４５未満
６：ＰＡ／ＰＢの値が３５以上４０未満
５：ＰＡ／ＰＢの値が３０以上３５未満
４：ＰＡ／ＰＢの値が２３以上３０未満
３：ＰＡ／ＰＢの値が１５以上２３未満
２：ＰＡ／ＰＢの値が５以上１５未満
１：ＰＡ／ＰＢの値が５未満、またはエンボス加工時に破れ、もしくは目視で確認できるピンホールが発生。【０１８３】
（１５）エンボス加工が施されたフィルムの凹凸部の合計個数
フィルムの幅方向のセンター部から１０ｃｍ（長手方向）×１０ｃｍ（幅方向）のサンプル片を切り出し、面積１００ｃｍ２の試料とし、凸部の個数を目視にて測定した。こうして得られた凸部の個数に、（１４）エンボス加工が施されたフィルムの凸部の平均高さ、平均厚さ及びエンボス加工性の項で最初に抽出した１０個の凸部のうち、ベースラインからの高さが５０μｍ以上２，５００μｍ以下であるものの割合（％）を掛け合わせて得られた数を、エンボス加工が施されたフィルムの凸部の個数とした。同様の方法により同一サンプルについて、凹部の個数を求めるとともに、凸凹部の合計個数を求めた。【０１８４】
（１６）フィルム温度
放射温度計（シロ産業社製、品番：ＭＢ８Ｒ−４１１０Ｃ）を用いて、フィルムから５０ｃｍ離れた位置より測定した。【０１８５】
（１７）目付け（単位面積当りの質量）
ＪＩＳ  Ｌ  １９１３（２０１０）に準拠し、幅方向に１０ｃｍ、長手方向に１０ｃｍ角の試験片を、フィルムの幅方向のセンター部から長手方向と平行に１０枚採取し、それぞれの質量を測定してこれらの平均値を算出した後、１ｍ２当たりの質量に換算して目付（ｇ／ｍ２）とした。【０１８６】
（１８）フィルムの圧縮仕事量
フィルムを１２ｃｍ（長手方向）×１２ｃｍ（幅方向）の大きさに切取り、試料とし、試験台に取り付けた。次いで、カトーテック社製の自動化圧縮試験装置ＫＥＳ−ＦＢ３−Ａを用いて、取り付けた試料を面積２ｃｍ２の円形平面を持つ鋼板間で圧縮速度２０μｍ／ｓｅｃ、圧縮最大荷重１０ｇｆ／ｃｍ2、室温２３℃、相対湿度６５％の雰囲気の条件で圧縮し、フィルムの圧縮仕事量（ｇｆ・ｃｍ／ｃｍ２）を測定した。フィルムの巻内面、巻外面の両面ともに測定をそれぞれ３回（合計６回）行い、そのすべてのデータの平均値の小数第４位を四捨五入した値をそのフィルムの圧縮仕事量とした。【０１８７】
（１９）フィルムのクッション性評価
任意に選定した３０人に触手試験を実施してもらい、肌着に用いる布のようなクッション性を有していると回答した人数により、以下のように判定を行った。クッション性は１０が最も優れている。【０１８８】
１０：布のようなクッション性を有していると回答した人が２６人以上
９：布のようなクッション性を有していると回答した人が２４人以上２５人以下
８：布のようなクッション性を有していると回答した人が２２人以上２３人以下
７：布のようなクッション性を有していると回答した人が２０人以上２１人以下
６：布のようなクッション性を有していると回答した人が１８人以上１９人以下
５：布のようなクッション性を有していると回答した人が１６人以上１７人以下
４：布のようなクッション性を有していると回答した人が１４人以上１５人以下
３：布のようなクッション性を有していると回答した人が１２人以上１３人以下
２：布のようなクッション性を有していると回答した人が１０人以上１１人以下
１：布のようなクッション性を有していると回答した人が９人以下  。【０１８９】
（２０）フィルムの耐水圧
室温２３℃、相対湿度６５％の雰囲気の条件にて、ＪＩＳ  Ｌ  １０９２  （２００９）に規定された方法に従って、耐水度試験（静水圧法;Ａ法（低水圧法））を行った。このとき、水準装置の水位上昇速度は６００ｍｍ／ｍｉｍ±３０ｍｍ／ｍｉｎとした。この耐水圧（ｍｍ）の測定を３回行い、その平均値をフィルムの耐水圧とした。なお、フィルムの耐水圧はフィルムの巻外面から測定した。【０１９０】
［熱可塑性ウレタン樹脂］
（Ａ１）
熱可塑性ウレタン樹脂（商品名：ＯＰ８５Ａ１０ 、ＢＡＳＦジャパン（株）製）。使用前には回転式真空乾燥機にて９０℃で５時間乾燥した。【０１９１】
［熱可塑性ウレタン樹脂以外の樹脂］
（Ｂ１）
ポリエステル系エラストマー（商品名：“ハイトレル”（登録商標） Ｇ３５４８ＬＮ 、東レ・デュポン（株）製）使用前には回転式真空乾燥機にて９０℃で５時間乾燥した。【０１９２】
（Ｂ２）
エチレン−メチルメタクリレート共重合体（商品名：“アクリフト”（登録商標） ＷＨ３０３、住友化学工業（株）製）
（Ｂ３）
熱可塑性エチレン樹脂（商品名：ＮＵＣ８５０６、日本ユニカー（株）製）
（Ｂ４）
ＳＥＢＳ（商品名：“ＤＹＮＡＲＯＮ”（登録商標） ８６００Ｐ、ＪＳＲ（株）製）  。【０１９３】
［充填剤（Ｃ）］
（Ｃ１）
炭酸カルシウム（商品名：ＰＯ−１２０Ｂ−１０、アスペクト比２、平均粒径１．２５μｍ、白石工業（株）製）
（Ｃ２）
炭酸カルシウム（商品名：ＳＣＰ  Ｅ♯８１０、アスペクト比２、平均粒径３．０μｍ、三共精粉（株）製）
（Ｃ３）
ガラス繊維粉砕品（商品名：ミルドファイバーＥＦＫ８０−３１、アスペクト比６．２、セントラルグラスファイバー（株）製）
（Ｃ４）
ロックウール（商品名：ＲＷ−１５０、アスペクト比４０、（株）ティーディーアイ製）
（Ｃ５）
ゼオライト（商品名：ＳＰ２３００、アスペクト比２、平均粒径１．２５μｍ、日東粉化（株）製）  。【０１９４】
［フィルムの作製］
本発明の第一のフィルムに関する実施例及び比較例として、実施例１〜１７及び比較例１〜１９を以下に示す。【０１９５】
（実施例１）
Ａ１、Ｂ１を表１に記載の配合比となるようにシリンダー温度１９０℃のスクリュー径４４ｍｍの真空ベント付二軸押出機に供給して溶融混練し、均質化した後にペレット化して組成物を得た。この組成物のペレットを、回転式ドラム型真空乾燥機を用いて、温度９０℃で５時間真空乾燥した。真空乾燥した組成物のペレットをインフレーション法により、シリンダー温度２００℃で、スクリュー径６０ｍｍの単軸押出機に供給し、直径２５０ｍｍ、リップクリアランス１．０ｍｍ、温度を１９０℃に設定した環状ダイスにより、ブロー比２．０にてバブル状に上向きに押出し、冷却リングにより空冷し、ダイス上方のニップロールで折りたたみながら、引き取りしてロール状に巻き取った。引き取り速度の調整により、厚さ２０μｍのフィルムを得た。得られたフィルムの物性及び評価結果を表１に示す。【０１９６】
（実施例２〜８、比較例１〜４、比較例６〜８、比較例１３、１４）
表１、表３〜５に記載の通りに、樹脂及び充填剤の種類や配合比を変更した以外は実施例１と同様にしてインフレーション法により、厚さ２０μｍのフィルムを得た。得られたフィルムの物性及び評価結果を表１、表３〜５に示す。【０１９７】
（実施例９〜１５、比較例５）
表１〜３に記載の通りに、樹脂及び充填剤の種類や配合比を変更し、実施例１と同様にして、Ａ層およびＢ層に用いる組成物のペレットを得た。そして、表１〜３に記載の積層厚み比となるように、この組成物のペレットをインフレーション法により、シリンダー温度２００℃で、スクリュー径６０ｍｍのそれぞれ独立した単軸押出機に供給し、環状ダイスの温度を１９０℃とし、実施例１と同様にして、厚さ２０μｍのフィルムを得た。得られたフィルムの物性及び評価結果を表１〜３に示す。【０１９８】
（実施例１６、１７）
表２に記載の通りに、樹脂及び充填剤の種類や配合比を変更し、実施例９〜１５と同様にして、Ａ層およびＢ層に用いる組成物のペレットを得た。そして、表２に記載の積層厚み比となるように、この組成物のペレットをインフレーション法により、シリンダー温度２００℃で、スクリュー径６０ｍｍのそれぞれ独立した単軸押出機に供給し、環状ダイスの温度を１９０℃とし、実施例９〜１５と同様にして、それぞれ厚さ１５μｍ（実施例１６）、１０μｍ（実施例１７）のフィルムを得た。得られたフィルムの物性及び評価結果を表２に示す。【０１９９】
（比較例９〜１２、比較例１５、１６）
樹脂及び充填剤の種類や配合比を表４、５に記載の通りとし、インフレーション法にてフィルムを作製する際のシリンダー温度を２２０℃、環状ダイスの温度を２１０℃に変更した以外は実施例１と同様にして、インフレーション法により、厚さ２０μｍのフィルムを得た。得られたフィルムの物性及び評価結果を表４、５に示す。【０２００】
（比較例１７）
樹脂及び充填剤の種類や配合比を表５に記載の通りとし、インフレーション法にてフィルムを作製する際のシリンダー温度を２３０℃、環状ダイスの温度を２００℃に変更した以外は実施例１と同様にして、インフレーション法により、厚さ６０μｍのフィルムを得た。得られたフィルムをロール式延伸機にて、フィルム温度８５℃で長手方向に３倍に延伸した。続いて定長下、加熱ロール上で、フィルム温度９５℃で１秒間熱処理後、冷却ロール上で冷却し、厚さ２０μｍのフィルムを得た。得られたフィルムの物性及び評価結果を表５に示す。なお、ここでいうフィルム温度とは、放射温度計を用いて、フィルムから５０ｃｍ離れた位置より測定したフィルム温度をいう（以下、比較例１８及び１９においても同じ。）。【０２０１】
（比較例１８）
樹脂及び充填剤の種類や配合比を表５に記載の通りとし、インフレーション法にてフィルムを作製する際のシリンダー温度を２３０℃、環状ダイスの温度を２００℃に変更した以外は比較例５と同様にして、インフレーション法により、厚さ６０μｍのフィルムを得た。得られたフィルムをロール式延伸機にて、フィルム温度８５℃で長手方向に３倍に延伸した。続いて定長下、加熱ロール上で、フィルム温度９５℃で１秒間熱処理後、冷却ロール上で冷却し、厚さ２０μｍのフィルムを得た。得られたフィルムの物性及び評価結果を表５に示す。【０２０２】
（比較例１９）
樹脂及び充填剤の種類や配合比を表５に記載の通りとし、実施例５と同様にして、インフレーション法により、厚さ６０μｍのフィルムを得た。得られたフィルムをロール式延伸機にて、フィルム温度６５℃で長手方向に３倍に延伸した。続いて定長下、加熱ロール上で、フィルム温度９０℃で１秒間熱処理後、冷却ロール上で冷却し、厚さ２０μｍのフィルムを得た。得られたフィルムの物性及び評価結果を表５に示す。【０２０３】
本発明の第二のフィルムに関する実施例及び比較例として、実施例１８〜３７及び比較例２０〜４０を以下に示す。【０２０４】
（実施例１８）
実施例１において得られたフィルムを、由利ロール社製電気加熱式エンボス機“ＨＴＥＭ−３００型”にセットしたエンボスロール（Ｉ）（上段及び下段）の間を、ロール温度１２０℃（上段、下段両方）、ニップ圧力（線圧）５０ｋｇ／ｃｍ、ロール回転速度５．０ｍ／ｍｉｎの条件で通すことで、エンボス加工した。得られたフィルムの物性及び評価結果を表６に示した。【０２０５】
（実施例１９〜３７、比較例２０〜４０）
実施例１〜１７、比較例１〜１９において得られたフィルムそれぞれについて、実施例１８と同様に表６〜９に記載のエンボスロールを用いて、実施例１８と同様に、エンボス加工した。得られたフィルムの物性及び評価結果を表６〜９に示した。【０２０６】
（参考例１〜３）
前述の方法により、以下の布及び不織布について、厚み、せん断かたさ（Ｇ）、表面粗さの変動（ＳＭＤ）、摩擦係数の変動（ＭＭＤ）、及び接触冷温感（Ｑｍａｘ）を測定した。その結果を表５に示す。【０２０７】
（参考例１）
布を構成する全成分を１００％としたときに、精製セルロース繊維（“テンセル”（登録商標））を９５％、ポリウレタン繊維を５％含む布 （（株）ユニクロ製 ボクサーブリーフ（黒） レギュラー）
（参考例２）
商品名：絹調ポリエステル繊維（“シルックデュエット”（登録商標）、東レ（株）製）
（参考例３）
商品名：ポリプロピレン不織布（“エルタス”（登録商標））、旭化成せんい（株）製 目付け２０ｇ／ｍ２【０２０８】
【表１】
2017146051.tif 000002
【０２０９】
【表２】
2017146051.tif 000003
【０２１０】
【表３】
2017146051.tif 000004
【０２１１】
【表４】
2017146051.tif 000005
【０２１２】
【表５】
2017146051.tif 000006
【０２１３】
【表６】
2017146051.tif 000007
【０２１４】
【表７】
2017146051.tif 000008
【０２１５】
【表８】
2017146051.tif 000009
【０２１６】
【表９】
2017146051.tif 000010
【０２１７】
表１〜９における、「熱可塑性ウレタン樹脂（質量％）」及び「熱可塑性ウレタン樹脂以外の樹脂（質量％）」は、各層の樹脂全体を１００質量％として算出した。
表１〜５における「充填剤」の項目の「質量部」は、各層の樹脂全体を１００質量部として算出した。【０２１８】
以上のとおり、表１〜５の実施例１〜１７及び比較例１〜１９より、本発明の第一のフィルムは、「２」（せん断変形性を有していると回答した人が１０人以上１１人以下）以上のせん断変形性と、「２」（ＰＡ／ＰＢの値が５以上１５未満）以上のエンボス加工性とを備えることが示された。また、表６〜９の実施例１８〜３７及び比較例２０〜４０より、本発明の第二のフィルムは、「５」（せん断変形性を有していると回答した人が１６人以上１７人以下）以上のせん断変形性と、「２」（布のようなクッション性を有していると回答した人が１０人以上１１人以下）以上のクッション性とを備えることが示された。
【産業上の利用可能性】
【０２１９】
本発明により、フィルムとして用いるために必要な機械特性、布のような柔らかい風合いを有し、優れた伸縮性とエンボス加工性を兼ね備えるフィルムを提供することができる。本発明のフィルムは、具体的には、ベッド用シーツ、枕カバー、衛生ナプキンや紙おむつなどの吸収性物品のバックシートといった医療・衛生材、雨天用衣類、手袋などの衣料材料、ゴミ袋や堆肥袋、あるいは野菜や果物などの食品用袋、各種工業製品の袋などの包装材料、ビル、住宅、化粧板といった建材、鉄道車両、船舶、航空機といった輸送機内での内装材料、建築用材料などに好ましく用いることができる。
【符号の説明】
【０２２０】
ａ１：表面粗さの変動（ＳＭＤ）と摩擦係数の変動（ＭＭＤ）（参考例１）
ａ２：表面粗さの変動（ＳＭＤ）と摩擦係数の変動（ＭＭＤ）（参考例２）
ａ３：表面粗さの変動（ＳＭＤ）と摩擦係数の変動（ＭＭＤ）（参考例３）
ａ４：表面粗さの変動（ＳＭＤ）と摩擦係数の変動（ＭＭＤ）（比較例１）
ｂ１：Ｙ＝５．５
ｂ２：Ｘ＝０．００３
ｂ３：Ｘ＝０．０２５
ｂ４：Ｙ＝３，０００Ｘ２＋２．０
ｂ５：Ｙ＝９，０００Ｘ２＋４．０
ｃ：エンボスロール表面の凹凸差
ｄ：エンボスロール表面の凹凸部のピッチ
ｅ×ｆ：エンボス底面部面積
ｇ×ｈ：圧着面積
ｉ：フィルムの凹凸部の高さ
ｊ，ｋ：フィルムの凹凸部の厚さ
ｃ１：フィルム
ｃ２：フィルムの凸部
ｃ３：ベースライン
ｃ４：凸部の高さ
ｃ５：フィルムの凹部
ｃ６：凹部の深さ
ｃ７：凹凸部のピッチ
【図１】
2017146051.tif 000011
【図２】
2017146051.tif 000012
【図３】
2017146051.tif 000013
【図４】
2017146051.tif 000014
【図５】
2017146051.tif 000015
【図６】
2017146051.tif 000016
【国際調査報告】
2017146051.tif 000017
2017146051.tif 000018
2017146051.tif 000019
2017146051.tif 000020
2017146051.tif 000021
2017146051.tif 000022
2017146051.tif 000023